(57)【要約】      （修正有）【課題】有益剤および／または沈殿助剤を含む粒子の基質への送達、前記粒子を調製するための工程ならびに同一物を含む調製物の調製および使用。【解決手段】５０ミクロン未満の平均径を有する有益剤送達粒子であって：好ましくはイソシアネートモノマー、より好ましくはウレタンおよび／またはウレアを含むステップ成長重合反応によって形成される少なくとも１つのシェル、前記シェルの内部で、イソシアネートを含んでいない連鎖成長重合反応（好ましくはフリーラジカル重合）によって形成される少なくとも１つの領域、ｃ）場合により、前記シェルの内部で有益剤、および／または前記シェルの外部で沈殿助剤を含む有益剤送達粒子。当該粒子を調製するための工程であって、前記シェルは、前記シェルの少なくとも１つの内部領域の連鎖成長重合の前に形成され、好ましくは前記連鎖成長反応が阻害される温度で前記シェルを形成する方法。【選択図】なし【特許請求の範囲】
【請求項１】
５０ミクロン未満の平均径を有する粒子であって、
ａ）ステップ成長重合反応によって形成される少なくとも１つのシェル、
ｂ）前記シェルの内部で、連鎖成長重合反応によって形成される、イソシアネートを含
んでいない少なくとも１つの領域、
ｃ）場合により、前記シェルの内部の有益剤、および／または前記シェルの外部の沈殿
助剤、
を含む粒子。
【請求項２】
前記ステップ成長重合反応は、縮合重合ではなく、好ましくはイソシアネートモノマー
、好ましくはウレタンおよび／またはウレアを含む、請求項１に記載の粒子。
【請求項３】
前記連鎖成長重合反応は、好ましくは少なくとも１つのエチレン性不飽和の、好ましく
はビニルモノマーの、好ましくはアクリレートまたはメタクリレートから選択されるラジ
カル重合反応である、請求項１および２のいずれか一項に記載の粒子。
【請求項４】
請求項１から３のいずれか一項に記載の粒子であって、
好ましくはタンパク質、セルロース、ポリエステルもしくはポリアミド表面に直接付着性
である、好ましくは沈殿助剤である、最も好ましくは多糖である表面装飾を含む粒子。
【請求項５】
１０ミクロン未満の平均径を有する、請求項１から４のいずれか一項に記載の粒子。
【請求項６】
１ミクロン未満の平均径を有する、請求項１から５のいずれか一項に記載の粒子。
【請求項７】
疎水性有益剤、好ましくは官能的有益剤、好ましくはフレーバーまたはフレグランスを
含む、請求項１から６のいずれか一項に記載の粒子。
【請求項８】
下記を含む方法によって得られる請求項１から７のいずれか一項に記載の粒子であって
、
ａ）好ましくは１０００ｎｍ未満、より好ましくは５００ｎｍ未満の平均分散粒径を有
し且つ下記を含む分散非水相：
ｉ）適切な第２コモノマーとステップ成長重合ができ、好ましくはイソシアネートであ
る第１コモノマー；
ｉｉ）任意の有益剤、好ましくは官能的有益剤；
ｉｉｉ）連鎖成長重合ができる少なくとも１つのモノマー；および
ｉｖ）ラジカル開始剤、好ましくは第１および第２コモノマーがステップ成長重合を受
ける温度では有意に活性ではないペルオキシドもしくはアゾ開始剤、
および下記を含む連続水相：
ｉ）水、
ｉｉ）乳化剤、
ｉｉｉ）好ましくは第１コモノマーとの反応でポリウレタンもしくはポリウレアを形成
する第２コモノマー、好ましくはジオールもしくはジアミン、
を有するエマルジョンを提供する工程、
ｂ）前記エマルジョンをステップ成長重合は発生するが連鎖成長重合は発生しない温度
で維持する工程、および続いて、
ｃ）前記エマルジョンを連鎖成長重合が進行する温度で維持する工程、
を含む方法によって得られる粒子。
【請求項９】
連鎖成長重合ができる前記少なくとも１つのモノマーは、エチレン性不飽和の、好まし
くはビニルモノマー、好ましくはアクリレートもしくはメタクリレートを含む、請求項８
に記載の粒子。
【請求項１０】
請求項１から９のいずれか一項に記載の粒子であって、
ｉ）イソシアネート、アルコールもしくはアミン官能基を有する二官能より大きい官能
剤、および／または
ｉｉ）単官能より大きいビニルモノマー、
に由来する少なくとも１つの架橋剤をさらに含む粒子。
【請求項１１】
基質を処理する方法であって、好ましくは前記基質は、皮膚、毛髪および／または繊維
材料から選択され、前記基質を請求項１から１０のいずれか一項に記載の粒子を含む組成
物で処理する工程を含む方法。
【請求項１２】
好ましくは洗濯用洗剤、洗濯用コンディショナー、デオドラント剤、制汗剤、シャンプ
ー剤、ヘアコンディショナーまたはスキンケアもしくはスキンクレンジング製品である、
請求項１から１１のいずれか一項に記載の粒子の分散を含む組成物。
【請求項１３】
前記粒子および前記有益剤は、前記粒子が前記組成物中の前記有益剤を取り込むように
個別に加えられる、請求項１２に記載の組成物を調製する方法。
【請求項１４】
５０ミクロン未満の平均径を有する粒子であって、
ａ）少なくとも１つのポリウレタンシェル；
ｂ）前記シェルの内部で、好ましくはアクリレートおよび／またはメタクリレートを含
むエチレン性不飽和種の連鎖成長重合によって形成される固体コア、
を含む粒子。
【請求項１５】
前記コア内に吸収されたフレグランスをさらに含む、請求項１４に記載の粒子。
【請求項１６】
前記シェルの外部に多糖沈殿助剤をさらに含む、請求項１４または１５に記載の粒子。
【請求項１７】
５０から５００ｎｍの粒径を有する、請求項１４から１６のいずれか一項に記載の粒子
。
【発明の詳細な説明】
【技術分野】
【０００１】
本発明は、場合により有益剤および／または沈殿助剤を含む粒子の基質への送達、前記
粒子を調製するための工程ならびに同一物を含む調製物の調製および使用に関する。本発
明は、本明細書において洗濯処理組成物を参照しながら詳細に記載するが、この他の用途
やより広範囲の用途を有する。
【背景技術】
【０００２】
多数のホームケアおよびパーソナルケア調製物は、基質、例えば布、毛髪および皮膚へ
いわゆる有益剤を送達することを目指している。高価な有益剤も一部にはあるため、粒子
内への有益剤のカプセル封入が、送達を強化する有利な手段として提案されてきた。粒子
の送達自体もまた、粒子が、特定の有益剤の非存在下においてさえ利点を付与する場合に
有用な可能性がある。
【０００３】
これらの粒子はポリマーを含むことができ、多数の様々なタイプの重合は公知である。
本明細書では、ステップ成長重合と連鎖成長重合とを識別する。これは、Ｐａｕｌ  Ｆｌ
ｏｒｙによって１９５３年に指摘された明確に確立された反応機序の識別である（Ｐａｕ
ｌ  Ｊ．Ｆｌｏｒｙ，「Ｐｒｉｎｃｉｐｌｅｓ  ｏｆ  Ｐｏｌｙｍｅｒ  Ｃｈｅｍｉｓｔ
ｒｙ」，Ｃｏｒｎｅｌｌ  Ｕｎｉｖｅｒｓｉｔｙ  Ｐｒｅｓｓ，１９５３，ｐ．３９．Ｉ
ＳＢＮ  ０８０１４０１３４８を参照されたい。）。
【０００４】
本明細書のためには、連鎖成長ポリマーは、モノマーが原子もしくは分子の消失を全く
伴わずに転位（例えば、不飽和および典型的にはビニル結合の、または開環反応による。
）によって結び付く反応によって形成されるポリマーである。連鎖成長ポリマーは、連鎖
の一端から単一方向にのみ成長し、典型的には開始剤が使用される。連鎖成長重合では、
鎖末端での成長が終了すると、末端が非反応性になることは一般的なことである。
【０００５】
連鎖成長重合の１つのタイプの例は、フリーラジカル重合反応、例えばポリスチレンを
生成するためのベンゾイルペルオキシドの（ラジカル開始剤としての）存在下でのスチレ
ン（ビニルベンゼン）の周知の重合である。同様に、アルミニウムクロライドを使用する
と、合成ゴムを形成するためにイソブチレンの重合を開始することができる。この他の例
には、アクリレートまたはメタクリレートの重合反応が含まれる。
【０００６】
ステップ成長ポリマーは、この連鎖がますます大きなオリゴマーを形成するための多官
能モノマーの反応の最中に形成されるポリマーである。成長はマトリックス全体で発生し
、モノマーの濃度は反応の早期に急速に低下する。ステップ成長重合のためには開始剤は
必要とされず、成長中の連鎖の末端は、一般には常に活性のままとなる。典型的には（必
ずではないが）、水であることが多い低分子は重合工程において除去される。
【０００７】
ステップ成長重合の例は、水を除去しながらジカルボン酸とグリコールとを反応させる
ことによるポリエステルの形成である。また別の例は、「Ｂａｋｅｌｉｔｅ」を調製する
ためのフェノールおよびホルムアルデヒドの重合である。この他の周知のステップ成長重
合反応は、ポリエステル、ポリウレタン、ポリウレア、ポリアミドおよびポリエーテルの
形成である。
【０００８】
連鎖成長重合およびいわゆる「付加重合」は異なる概念であることに留意されたい。付
加重合は、反応生成物がポリマーのみである重合である。これは、低分子（「凝縮物」）
もまた生成される「縮合重合」とは対照的である。例えばポリウレタンは、ウレタン／カ
ルバメート結合（Ｒ−ＮＨ−ＣＯ−Ｏ−Ｒ）を形成するための（ジ）イソシアネート化合
物（Ｒ−Ｎ＝Ｃ＝Ｏ）と（ジ）ヒドロキシ化合物（ＨＯ−Ｒ）との付加重合によって生成
されるが、この反応機序は、低分子の除去を伴わない分子転位が存在するので、連鎖成長
ではなくむしろステップ成長である。
【０００９】
連鎖成長およびステップ成長はどちらも、成分の一部がエマルジョンの分散相内に存在
する重合によって粒子を調製するために使用されてきた。連鎖成長の場合には、成分の全
部が、開始されると内部で反応して粒子を形成する分散相の液滴内に存在することができ
る。ステップ成長の場合には、成分は、界面で「シェル」を形成するために分散相表面で
反応するために分散相内および連続相内の両方に存在することができる。
【００１０】
ＵＳ２００９／３１２２２２では、粒子は、約３０から５００ｎｍのようなサイズを備
える粒子を得るためにいわゆる「ミニエマルジョン」重合を使用して調製される。ポリマ
ーは、連鎖成長フリーラジカル重合を受けることのできるモノマーに由来する単位を含ん
でいる。ＧＢ２４３２８５１は、フリーラジカル重合を受けることのできるモノマーに由
来する粒子について開示している。ＧＢ２４３２８５０は、コアおよびシェルの両方がフ
リーラジカル重合を受けることのできるモノマーに由来するモノマー単位を含んでいるコ
ア／シェル粒子について開示している。
【００１１】
エマルジョン重合は、さらにまたステップ成長反応を使用して実施することもできる。
ＵＳ４６２２２６７は、マイクロカプセルを調製するための界面重合技術について開示し
ている。ＵＳ２００２／１６９２３３は、ポリアミド、エポキシ樹脂、ポリウレタン、ポ
リウレアなどのマイクロカプセル壁が２相間の界面で形成される界面重合工程について開
示している。最初にコア材料が溶媒中に溶解させられ、溶媒混合液中に可溶性の脂肪族ジ
イソシアネートが加えられる。引き続いて、脂肪族ジイソシアネートのための非溶媒が、
濁り点のぎりぎりに達するまで加えられる。この有機相は次に水溶液中で乳化させられ、
反応性アミンが水相に加えられる。アミンは界面に拡散し、界面でジイソシアネートと反
応してポリマー性ポリウレアシェルを形成する。
【００１２】
壁材料がステップ成長ポリマーおよび連鎖成長ポリマーの両方を含むマイクロカプセル
が提案されている。
【００１３】
ＵＳ２００５／０１５３８３９は、ポリウレタンもしくはポリウレアの壁を有するマル
チカラー感熱記録材料の調製において使用するためのマイクロカプセルについて開示して
いる。ポリマー壁は、さらにポリエーテルを含む少なくともビニルモノマーをラジカル重
合する工程によって得られるポリマーを（共有結合）によって含んでいる。好ましくは、
この壁のための原料は、ジイソシアネートである。ビニルポリマーは、壁によって封入さ
れるのではなく壁の中に含まれることに留意されたい。
【００１４】
ＥＰ２２０４１５５は、メラミン−ホルムアルデヒド（ステップ成長ポリマー）シェル
を有する漏れない砕けやすいコア・シェル型フレグランスマイクロカプセルであって、該
コアは場合により、数ある中でも特に、任意の標準手段、例えば不飽和モノマー、例えば
ビニルもしくはアクリルモノマー（連鎖成長ポリマーである。）のラジカル重合によって
調製できる高密度有機油溶性成分を含むことのできるコア・シェル型フレグランスマイク
ロカプセルについて開示している。または、ポリマーは、縮合反応、例えばポリエーテル
もしくはポリエステル（ステップ成長ポリマーである。）を生じさせる反応によって調製
できる。フレグランスは、少なくとも１つの環状フレグランス材料を含んでいる。これら
の予備成形高密度材料を含む理由は、分離を防止するためにマイクロカプセルの密度をこ
の中で該マイクロカプセルが使用される組成物の密度と適合させるためである。
【００１５】
有益剤、例えば香料などの有益剤のための効果的なカプセル封入物は、以下の特性を有
していなければならない：
有益剤２０ｗ／ｗ％以上という目標負荷量を有していなければならず、容易に負荷でき
なければならない；
製造中および貯蔵中の製品内への該有益剤の漏れを最小限に抑えなければならない；
例えば、構造化系および／または懸濁化系の存在を必要とすることによるバルク調製物
の修飾を必要としてはならない；
理想的には、カプセル封入物は基質上に明確に沈殿しなければならない；
カプセル封入物は、有益剤の放出を制御しなければならない。
【先行技術文献】
【特許文献】
【００１６】
【特許文献１】米国特許出願公開第２００９／３１２２２２号明細書
【特許文献２】英国特許第２４３２８５１号明細書
【特許文献３】英国特許第２４３２８５０号明細書
【特許文献４】米国特許第４６２２２６７号明細書
【特許文献５】米国特許出願公開第２００２／１６９２３３号明細書
【特許文献６】米国特許出願公開第２００５／０１５３８３９号明細書
【特許文献７】欧州特許出願公開第２２０４１５５号明細書
【非特許文献】
【００１７】
【非特許文献１】Ｐａｕｌ  Ｊ．Ｆｌｏｒｙ，「Ｐｒｉｎｃｉｐｌｅｓ  ｏｆ  Ｐｏ    ｌｙｍｅｒ  Ｃｈｅｍｉｓｔｒｙ」，Ｃｏｒｎｅｌｌ  Ｕｎｉｖｅｒｓｉｔｙ  Ｐｒ    ｅｓｓ，１９５３，ｐ．３９．ＩＳＢＮ  ０８０１４０１３４８
【発明の概要】
【発明が解決しようとする課題】
【００１８】
本発明者らは、改良された粒子は、ステップ成長ポリマー（例えば、イソシアネートを
ベースとするポリマー）を含むシェルおよび連鎖成長ポリマー（例えば、ポリ（メタ）ア
クリレート）を含む該シェルの内部の少なくとも１つの領域を含むことを見出した。該シ
ェルは、界面重合によって形成することができ、該内部領域はラジカル重合によって形成
することができる。有益にも、シェルを含むポリマーは、「内部」ポリマーの前に形成さ
れる。
【課題を解決するための手段】
【００１９】
従って本発明は、５０ミクロン未満の平均径を有する粒子であって、
ａ）ステップ成長重合反応によって形成される少なくとも１つのシェル、
ｂ）該シェルの内部で、イソシアネートを含んでいない連鎖成長重合反応によって形成
される少なくとも１つの領域、および
ｃ）場合により、該シェルの内部の有益剤、および／または該シェルの外部の表面修飾
を含む粒子を提供する。
【００２０】
当該の粒子は、典型的には有益剤のためのシンクを提供する「コア」を形成する内部領
域および有益剤を保護して該有益剤のコアからの流出入を調節するシェルを有する。そこ
で本粒子は、内部領域と他の場所との間の有益剤の（動力学的ではなくむしろ）熱力学的
分配を制御する担体であってよい。これは、香料の後期添加が必要とされる場合に、粒子
および香料を生成物中へ別個に投与できるので特に有益である。
【００２１】
典型的には、該シェルを形成するために使用されるステップ成長重合反応は縮合重合で
はなく、およびより好ましくは、イソシアネートモノマー、より好ましくはウレタンおよ
び／またはウレアを含んでいる。イソシアネートモノマーは、反応性であり、高モノマー
変換を可能にし、乾燥およびこの他の加工処理を乗り切ることのできる頑丈で光沢のある
シェルを形成する。上述したように、イソシアネートモノマーは、ステップ成長機序によ
って反応するが、低分子が重合中に除去されないことによって付加ポリマーであると分類
される。
【００２２】
好ましくは、内部領域を形成するために使用される連鎖成長重合反応は、より好ましく
は少なくとも１つのエチレン性不飽和モノマー、便宜的にはビニルモノマー、最も好まし
くはアクリレートもしくはメタクリレートから選択されるモノマーのラジカル重合反応で
ある。当該の材料は、内部領域（典型的には「コア」）および有益剤が望ましい送達パラ
メーターのために最適化されるための適合性を可能にする。特に、有益剤および内部領域
を含む連鎖成長ポリマーの溶解性パラメーターは、改良された吸収および／または送達を
達成するために適応させることができる。
【００２３】
有益にも、粒子は、表面修飾、好ましくは沈殿助剤を含んでいる。特に好ましい実施形
態では、沈殿助剤は、タンパク質、セルロース、ポリエステルもしくはポリアミド表面に
直接付着性である。当該の沈殿助剤を使用することによって、特定基質への送達の効率を
強化することができる。
【００２４】
典型的には、粒子は１０ミクロン未満の平均径、および好ましくは１ミクロン未満、よ
り好ましくは５００ｎｍ未満の平均径を有する。小さな粒子の１つの利点は、これらの粒
子が透明生成物内で目に見えにくいことである。また別の有用な利点は、５００ｎｍ未満
のサイズは繊維状基質上への沈殿に好都合であり、懸濁化系および／または構造化系の必
要を伴わない調製を許容できることである。
【００２５】
有益にも、粒子は疎水性有益剤、好ましくは官能的有益剤、より好ましくはフレーバー
もしくはフレグランスを含んでいる。
【００２６】
上述したように、有益剤は、粒子形成中に該粒子内へ導入できる、または粒子形成後に
「中空」粒子内へ導入することができる。
【００２７】
本発明による粒子は、連鎖成長重合が阻害される条件下で最初にシェルを形成するため
に界面ステップ成長重合を実施することによってエマルジョンから形成することができる
。引き続いて、条件は、シェル内の材料が連鎖成長重合を受けるように変化させられる。
条件の適切な変化は、連鎖成長反応が阻害される温度から連鎖成長反応が進行する温度へ
上昇させることである。他の考えられる条件の変化は、例えば、温度依存性ではなく光線
依存性である連鎖成長反応を使用することであろう。
【００２８】
本発明の好ましい実施形態は、
ａ）好ましくは１，０００ｎｍ未満、より好ましくは５００ｎｍ未満の平均分散粒径を
有し、
ｉ）第１コモノマー、好ましくは適切な第２コモノマーとステップ成長重合できるイソ
シアネートモノマー、
ｉｉ）任意の有益剤、好ましくは官能的有益剤、
ｉｉｉ）少なくとも１つのモノマー、好ましくは連鎖成長重合できるアクリレートもし
くはメタクリレート、および
ｉｖ）ラジカル開始剤、好ましくは、第１コモノマーがステップ成長重合を受ける温度
では有意に活性ではないペルオキシドもしくはアゾ開始剤を含む
分散非水相、
および
ｉ）水、
ｉｉ）乳化剤、
ｉｉｉ）第１コモノマーのための第２コモノマー、好ましくはジオールもしくはジアミ
ンを含む
連続水相
を有するエマルジョンを形成する工程、
ｂ）該エマルジョンを該ステップ成長重合は発生するが連鎖成長重合は発生しない温度
で維持する工程、および続いて、
ｃ）該エマルジョンを該連鎖成長重合が進行する温度で維持する工程
を含む方法によって入手できる粒子を提供する。
【００２９】
好ましくは、第１および第２コモノマーは、ポリウレタン（近似公式（−Ｒ１−ＮＨ−
ＣＯ−Ｏ−Ｒ２−Ｏ−ＣＯ−ＮＨ−）ｎ）によって例示できる。）またはポリウレア（近
似一般式（−ＮＨ−ＣＯ−ＮＨ−Ｒ−）ｎ）によって例示できる。）を形成するためのス
テップ成長機序によって反応する。
【００３０】
連鎖成長重合が可能なモノマーは、好ましくはエチレン性不飽和、より好ましくはビニ
ル性である。別の方法では、開環機序を使用できる。
【００３１】
有益にも、上述した方法は、単純性および損失の減少という利点を有する将来性のある
「ワンポット」反応を提供する：つまり、シェルはエマルジョン液滴の界面でステップ成
長重合によって形成され、コアは引き続いてインサイチュー連鎖成長重合によって該シェ
ル内で形成される。
【００３２】
便宜的にも、本粒子はさらに、イソシアネート、アルコール、アミン官能基を有する二
官能種より高い種由来および／または単官能より高いビニルモノマー由来の架橋剤を含ん
でいる。三官能および四官能材料が好ましい。架橋剤の利点は、シェルもしくは内部領域
いずれかの頑丈性を増加させること、および透過性を低下させることである。シェル内の
架橋剤、特に多官能イソシアネートは、漏出の可能性を劇的に低下させることができる。
内部領域内の架橋剤は、「コア」と有益剤との相互作用を、例えば溶解性パラメーターの
修正によって修正することができる。
【００３３】
本発明のまた別の態様は、本発明による粒子を含む製品を製造するための工程であって
、粒子および有益剤が調製物へ個別に加えられる工程を提供する。
【００３４】
本発明のまた別の態様は、基質を処理する方法であって、好ましくは該基質は皮膚、毛
髪および／または繊維材料から選択され、該基質を本発明による粒子を含む組成物を用い
て処理する工程を含む方法を提供する。
【００３５】
本発明の粒子が頑丈であるために、本発明の粒子は、相当に過酷な環境、例えば高溶媒
含量、漂白剤および／または極度のｐＨを有する生成物中で調製することができる。本粒
子は、さらに機械的破砕、例えば製品加工処理、輸送、貯蔵または使用、特に皮膚、毛髪
または繊維への適用中に発生する可能性がある機械的破砕にも抵抗性である。
【００３６】
本発明のさらにまた別の態様は、本発明による少なくとも１つの粒子を含むホームケア
もしくはパーソナルケア組成物、より好ましくは洗濯用洗剤、洗濯用コンディショナー、
デオドラント剤、制汗剤、シャンプー、ヘアコンディショナーまたはスキンケアもしくは
皮膚洗浄剤を提供する。
【００３７】
本発明の粒子は小さい、特に５００ｎｍ未満の可能性があるので、本発明の粒子は、懸
濁化剤を必要とせず、これにより生成物の調製を単純化し、澄んだ／透明な製品の製造を
可能にする。ミニエマルジョン粒子は、５０ｎｍのように小さい可能性がある。
【００３８】
本発明をさらにより明確に理解できるように、以下では本発明の特定の実施形態および
さらに好ましいおよび／または任意の特徴を参照しながら説明する。引用した全ての量は
、他に特に記載しない限り全組成物のｗｔ％（重量％）である。
【００３９】
作用例および比較例、または他に明示的に指摘した場合を除いて、材料の量もしくは比
率または反応の条件、材料の物理的特性および／または使用を指示する本明細書における
全ての数は、用語「約」によって修飾されていると理解すべきである。
【００４０】
ステップ成長ポリマー：
上述したように、ステップ成長ポリマー（「シェル」を含む。）は、モノマーからます
ますより大きなオリゴマーの形成によって形成される。適切なクラスの当該モノマーは、
メラミン／ウレア／ホルムアルデヒドクラス、イソシアネート／ジオールクラス（特にポ
リウレタン）およびポリエステルからなる群の中に見いだされる。好ましいのは、メラミ
ン／ウレア／ホルムアルデヒドクラス、イソシアネート／ジアミンクラスおよびポリウレ
タンを形成するこの他のモノマーのクラスである。
【００４１】
適切なモノマー化合物には：ウレア、チオウレア、ジシアン−ジアミド、メレム（１，
３，４，６，７，９，９ｂ−ヘプタアザフェナレン）、メラム（Ｎ２−（４，６−ジアミ
ノ−１，３，５−トリアジン−２−イル）−１，３，５−トリアジン−２，４，６−トリ
アミン）、メロン（式中、ヘプタジンはアミン結合を通して結合したトリ−ｓ−トリアジ
ン単位と重合される。）、アメリン（４，６−ジアミノ−２−ヒドロキシ−１，３，５−
トリアジン）、アメリド（６−アミノ−２，４−ジヒドロキシ−１，３，５−トリアジン
）、置換メラミン、グアナミンまたはこれらの混合物が含まれる。
【００４２】
置換メラミンには、一、二または三置換であってよいアルキルメラミンおよびアリール
メラミンが含まれる。アルキル置換メラミンでは、各アルキル基は、１から６個の炭素、
好ましくは１から４個の炭素を含有することができる。
【００４３】
一部のアルキル置換メラミンの代表的な例は、モノメチルメラミン、ジメチルメラミン
、トリメチルメラミン、モノエチルメラミンおよび１−メチル−３−プロピル−５−ブチ
ルメラミンである。
【００４４】
アリール置換メラミンでは、各アリール基は、１から２個のフェニル成分、および好ま
しくは１個のフェニル成分を含有することができる。アリール置換メラミンの典型的な例
は、モノフェニルメラミンまたはジフェニルメラミンである。
【００４５】
特に適切なステップ成長ポリマーは、これらステップ成長ポリマーのイソシアネートモ
ノマーが芳香族ポリイソシアネート、脂肪族ポリイソシアネートおよびこれらの混合物で
あるステップ成長ポリマーである。
【００４６】
適切な芳香族ポリイソシアネートは、２，４−および２，６−トルエンジイソシアネー
ト、ナフタレンジイソシアネート、ジフェニルメタンジイソシアネートおよびトリフェニ
ルメタン−ｐ，ｐ’ｐ’’−トリチルトリイソシアネート、ポリメチレンポリフェニレン
イソシアネート、２，４，４’−ジフェニルエーテルトリイソシアネート、３，３’−ジ
メチル−４，４’−ジフェニルジイソシアネート、３，３’−ジメトキシ−４，４−ジフ
ェニルジイソシアネートおよび４，４’４’’−トリフェニルメタントリイソシアネート
を含むがこれらに限定されない。
【００４７】
適切な脂肪族ポリイソシアネートは、ジシクロヘキシルメタン、４，４’−ジイソシア
ネート、ヘキサメチレンｌ，６−ジイソシアネート、イソホロンジイソシアネート、トリ
メチル−ヘキサメチレンジイソシアネート、ヘキサメチレンｌ，６−ジイソシアネートの
トリマー、イソホロンジイソシアネートのトリマー、１，４−シクロヘキサンジイソシア
ネート、ヘキサメチレンジイソシアネートのウレア、トリメチレンジイソシアネート、プ
ロピレン−１，２−ジイソシアネートおよびブチレンｌ，２−ジイソシアネートならびに
これらの混合物を含むがこれらに限定されない。
【００４８】
好ましいイソシアネート材料は：２，４−および２，６−トルエンジイソシアネートお
よびイソホロンジイソシアネートである。
【００４９】
ステップ成長重合において使用されるコモノマーは、典型的にはジオールまたはジアミ
ンである。
【００５０】
適切なジオールは、低分子量ポリマー、例えばエチレングリコール、ジエチレングリコ
ール、プロピレングリコール、１，４−ブタンジオール、２，３−ブタンジオール、ネオ
ペンチルグリコール、１，６−ヘキサンジオール、ジプロピレングリコール、シクロヘキ
シルｌ，４−ジメタノール、１，８−オクタンジオール；高分子量ポリオール、例えば２
００から２０００の範囲内の平均分子量を有するポリエチレングリコール、ポリプロピレ
ングリコール、ポリテトラメチレングリコール（ＰＴＭＧ）、ポリエステルジオール、カ
ルボキシル基を含有するジオール、例えばジメチロールプロピオン酸（ＤＭＰＡ）および
ジメチロールブタン酸（ＤＭＢＡ）ならびにこれらの混合物を含むがこれらに限定されな
い。
【００５１】
好ましいジオール材料は、エチレングリコール、ジエチレングリコール、プロピレング
リコール、１，４−ブタンジオール、２，３−ブタンジオール、ネオペンチルグリコール
、１，６−ヘキサンジオールおよびジプロピレングリコールである。より疎水性のジオー
ル（特に、１，４−ブタンジオール、２，３−ブタンジオール、ネオペンチルグリコール
および１，６−ヘキサンジオール）は、これらの材料を用いた安定性エマルジョンおよび
これによってより効率的重合を得るのが一般により容易であるので好ましい。
【００５２】
適切なジアミンは、アミン、例えばエチレンジアミン（ＥＤＡ）、フェニレンジアミン
、トルエンジアミン、ヘキサメチレンジアミン、ジエチレントリアミン、テトラエチレン
ペンタアミン、ペンタメチレンヘキサミン、１，６−ヘキサンジアミン、メチレンテトラ
ミン、２，４−ジアミノ−６−メチル−１，３，５トリアジン１，２−ジアミノシクロヘ
キサン、４，４’−ジアミノ−ジフェニルメタン、１，５−ジアミノナフタレン、２，４
，４−トリアミノジフェニルエーテル、ビス（ヘキサ−メチレントリアミン）、１，４，
５，８−テトラアミノアントラキノン、イソホロンジアミン、ジアミノプロパンおよびジ
アミノブタンならびにこれらの混合物を含むことができる。
【００５３】
好ましいジアミン材料は、エチレンジアミンおよび１，６−ヘキサンジアミノである。
【００５４】
これらのコモノマーのモル比は、好ましくは水溶性モノマーが油溶性コモノマーより最
大１０モル％過剰、好ましくは１から８モル％過剰、より好ましくは２から５モル％過剰
で存在するように選択される。このことは、イソシアネートモノマーの完全な反応を保証
すると考えられる。
【００５５】
ステップ成長重合のための架橋剤：
上述したように、架橋剤は、有益にもシェルの特性を改良する。ステップ成長重合のた
めに適切な多数の架橋剤は公知である。架橋剤は、粒子からの有益剤の漏出を有意に減少
させる。架橋剤は、好ましくはポリアミンおよびポリオールである。
【００５６】
好ましいアミン官能性架橋剤は、２つより多いアミン官能基、例えばテトラエチレンペ
ンタミン、トリエチレンテトラアミン、２，４，４’−トリアミノジフェニルエーテル、
ビス（ヘキサメチレントリアミン）、１，４，５，８−テトラアミノアントラキノンおよ
びジエチレントリアミン（ＤＥＴＡ）ならびにこれらの混合物を含有している。
【００５７】
好ましいアルコール官能性架橋剤は、２つより多いアルコール官能基、例えばグリセロ
ール、ペンタエリトリトールおよび１，１，１トリヒドロキシメチルプロパンを含有して
いる。
【００５８】
特に好ましい架橋剤は、ポリフェニルイソシアネートである。
【００５９】
架橋剤の好ましい濃度は、ステップ成長モノマーの１から５０モル％、より好ましくは
２から３５モル％である。
【００６０】
連鎖成長ポリマー：
上述したように、シェルの内部の少なくとも１つの領域は、連鎖成長重合によって形成
される。典型的には、これは粒子の「コア」を作り上げる単一固形領域を含むことになる
。
【００６１】
フリーラジカル重合（ＦＲＰ）は、連鎖成長重合の適切な方法である。ＦＲＰでは、単
官能性モノマーは、フリーラジカル開始剤および場合により連鎖移動剤の存在下で重合さ
れる。連鎖移動剤は、最終ポリマーの平均分子量を低下させるように作用できる。
【００６２】
別個の連鎖移動剤および開始剤の使用が好ましい。しかし、一部の分子は、これらの機
能の両方を実施することができる。
【００６３】
フリーラジカル開始剤は、フリーラジカル重合を開始することが公知の任意の分子、例
えばアゾ含有分子、過硫酸塩、酸化還元開始剤、ペルオキシド、ベンジルケトンであって
よい。これらの開始剤は、熱的、光分解または化学的手段によって活性化できる。本発明
の方法では、熱活性化が好ましい。
【００６４】
適切な開始剤の例には、２，２’−アゾビスイソブチロニトリル（ＡＩＢＮ）、アゾビ
ス（４−シアノバレリアン酸）、ベンゾイルペルオキシド、クミルペルオキシド、１−ヒ
ドロキシ−シクロヘキシルフェニルケトン、過酸化水素／アスコルビン酸が含まれるがこ
れらに限定されない。
【００６５】
いわゆる「イニファータ（ｉｎｉｆｅｒｔｅｒ）」、例えばベンジル−Ｎ，Ｎ−ジエチ
ルジチオ−カルバメートもまた使用できる。
【００６６】
一部の場合には、１つより多い開始剤を使用できる。
【００６７】
好ましい開始剤は、望ましくない副生成物の産生を最小限に抑えるので、２，２’−ア
ゾビス（２−メチルブチロ−ニトリル）、２，２’−アゾビス（２，４−ジメチルバレロ
ニトリル）、１，１’−アゾビス（シクロヘキサン−１−カルボニトリル）およびｔ−ブ
チルヒドロペルオキシド／アスコルビン酸である。
【００６８】
好ましくは、フリーラジカル重合における開始剤の残留物は、モノマーの総重量に基づ
いて結果として生じるコポリマーの０から５ｗ／ｗ％、好ましくは０．０１から５ｗ／ｗ
％および特別には０．０１から３ｗ／ｗ％を含んでいる。
【００６９】
連鎖移動剤は、好ましくはチオール含有分子であり、単官能性または多官能性のいずれ
であってもよい。連鎖移動剤は、親水性、疎水性、両親媒性、アニオン性、カチオン性、
中性または両性イオン性であってよい。分子は、チオール部分を含有するオリゴマーであ
ってもよい。
【００７０】
適切なチオールには、Ｃ２−Ｃ１８アルキルチオール、例えばドデカンチオール、チオ
グリコール酸、チオグリセロール、システインおよびシステアミンが含まれるがこれらに
限定されない。チオール含有オリゴマー、例えばオリゴ（システイン）もしくはチオール
基を生じさせるように後官能化されているオリゴマー、例えばオリゴエチレングリコール
（ジ）チオグリコレートもまた使用できる。キサンテート、ジチオエステルおよびジチオ
カーボネート、例えばクミルフェニルジチオアセテートもまた使用できる。
【００７１】
また別の連鎖移動剤は、フリーラジカル付加重合において分子量を限定することが公知
の任意の種であってよい。そこで、連鎖移動剤はさらにまた、ヒンダードアルコール、ハ
ロカーボン、アルキルハライドもしくは遷移金属塩もしくは錯体または類似のフリーラジ
カル安定剤であってもよい。触媒性連鎖移動剤、例えば遷移金属錯体をベースとする連鎖
移動剤、例えばコバルトビス（ボロンジフルオロジメチル−グリオキシメート）もまた使
用できる。
【００７２】
１つ以上の連鎖移動剤を、組み合わせて使用できる。
【００７３】
連鎖移動剤の残留物は、該コポリマーの（単官能モノマーのモル数に基づいて）０から
２０モル％、好ましくは０から１０モル％および特別には０から３モル％を含んでいてよ
い。一部の場合、例えば一部のいわゆるリビング重合法の場合には、連鎖移動剤は必要と
されない。
【００７４】
連鎖成長重合のためのモノマーは、付加ポリマーを形成できる任意の炭素−炭素不飽和
（または環状）化合物、例えばビニルおよびアリル化合物を含むことができる。単官能モ
ノマーは、事実上、親水性、疎水性、両親媒性、アニオン性、カチオン性、中性または両
性イオン性であってよい。そこで単官能モノマーは、モノマー、例えばビニル酸、ビニル
酸エステル、ビニルアリール化合物、ビニル酸無水物、ビニルアミド、ビニルエーテル、
ビニルアミン、ビニルアリールアミン、ビニルニトリル、ビニルケトンおよび上記の化合
物の誘導体ならびにこれらの対応するアリル変異体から選択されてよいがこれらに限定さ
れない。
【００７５】
連鎖成長ポリマーのための他の適切な単官能モノマーには、ヒドロキシル含有モノマー
およびヒドロキシル基を形成するために後反応させることのできるモノマー、酸含有もし
くは酸官能性モノマー、両性イオン性モノマーおよび四級化アミノモノマーが含まれる。
【００７６】
オリゴマーもしくはオリゴ官能化モノマー、特にオリゴマー（メタ）アクリル酸エステ
ル、例えばオリゴ［アルキレングリコール］もしくはオリゴ［ジメチルシロキサン］のモ
ノ（アルク／アリール）（メタ）アクリル酸エステルまたは低分子量オリゴマーの任意の
他のモノ−ビニルもしくはアリール付加化合物もまた使用できる。１つより多いモノマー
の混合物もまた使用できる。
【００７７】
好ましいビニル酸およびこれらの誘導体には、これらの（メタ）アクリル酸および酸ハ
ライド、例えば（メタ）アクリロイルクロライドが含まれる。
【００７８】
好ましいビニル酸エステルおよびこれらの誘導体には、Ｃ１−２０アルキル（メタ）ア
クリレート（直鎖状および分枝状）、例えばメチル（メタ）アクリレート、ステアリル（
メタ）アクリレートおよび２−エチルヘキシル（メタ）アクリレート、アリール（メタ）
アクリレート、例えばベンジル（メタ）アクリレート、トリ（アルキルオキシ）シリルア
ルキル（メタ）アクリレート、例えばトリメトキシシリルプロピル（メタ）アクリレート
および（メタ）アクリル酸の活性化エステル、例えばＮ−ヒドロキシスクシンアミド（メ
タ）アクリレートが含まれる。ビニルアリール化合物およびこれらの誘導体には、スチレ
ン、アセトキシスチレン、スチレンスルホン酸、ビニルピリジン、ビニルベンジルクロラ
イドおよびビニル安息香酸が含まれる。ビニル酸無水物およびこれらの誘導体には、マレ
イン酸無水物が含まれる。ビニルアミドおよびこれらの誘導体には、（メタ）アクリルア
ミド、Ｎ−ビニルピロリドン、Ｎ−ビニルホルムアミド、（メタ）アクリルアミドプロピ
ルトリメチルアンモニウムクロライド、［３−（（メタ）アクリルアミド）プロピル］ジ
メチルアンモニウムクロライド、３−［Ｎ−（３−（メタ）アクリルアミドプロピル）−
Ｎ，Ｎ−ジメチル］アミノプロパンスルホネート、メチル（メタ）アクリルアミドグリコ
レートメチルエーテルおよびＮ−イソプロピル（メタ）アクリルアミドが含まれる。
【００７９】
ビニルエーテルおよびこれらの誘導体には、メチルビニルエーテルが含まれる。ビニル
アミンおよびこれらの誘導体には、ジメチルアミノエチル（メタ）アクリレート、ジエチ
ルアミノエチル（メタ）アクリレート、ジイソプロピルアミノエチル（メタ）アクリレー
ト、モノ−ｔ−ブチルアミノエチル（メタ）アクリレート、モルホリノエチル（メタ）ア
クリレートおよびアミン基を形成するために後反応させることのできるモノマー、例えば
ビニルホルムアミドが含まれる。ビニルアリールアミンおよびこれらの誘導体には、ビニ
ルアニリン、ビニルピリジン、Ｎ−ビニルカルバゾールおよびビニルイミダゾールが含ま
れる。ビニルニトリルおよびこれらの誘導体には、（メタ）アクリロニトリルが含まれる
。ビニルケトンおよびこれらの誘導体には、アクレオリンが含まれる。
【００８０】
ヒドロキシル含有モノマーには、ビニルヒドロキシルモノマー、例えばヒドロキシエチ
ル（メタ）アクリレート、ヒドロキシプロピル（メタ）アクリレート、グリセロールモノ
（メタ）アクリレートおよび糖モノ（メタ）アクリレート、例えばグルコースモノ（メタ
）アクリレートが含まれる。ヒドロキシル基を形成するために後反応させることのできる
モノマーには、ビニルアセテート、アセトキシスチレンおよびグリシジル（メタ）アクリ
レートが含まれる。酸含有もしくは酸官能性モノマーには、（メタ）アクリル酸、スチレ
ンスルホン酸、ビニルホスホン酸、ビニル安息香酸、マレイン酸、フマル酸、イタコン酸
、２−（メタ）アクリルアミド２−エチルプロパンスルホン酸、モノ−２−（（メタ）ア
クリロイルオキシ）エチルスクシネートおよびアンモニウムスルファトエチル（メタ）ア
クリレートが含まれる。両性イオン性モノマーには、（メタ）アクリロイルオキシエチル
ホスホリルクロリンおよびベタイン、例えば［２−（（メタ）アクリロイルオキシ）エチ
ル］ジメチル−（３−スルホプロピル）アンモニウムヒドロキシドが含まれる。四級化ア
ミノモノマーには、（メタ）アクリロイルオキシエチルトリ（アルク／アリール）アンモ
ニウムハライド、例えば（メタ）アクリロイルオキシエチルトリメチルアンモニウムクロ
ライドが含まれる。
【００８１】
オリゴマー（もしくはポリマー）モノマーには、オリゴマー（メタ）アクリル酸エステ
ル、例えばモノ（アルク／アリール）オキシオリゴ−アルキレンオキシド（メタ）アクリ
レートおよびモノ（アルク／アリール）オキシオリゴ−ジメチル−シロキサン（メタ）ア
クリレートが含まれる。これらのエステルには、モノメトキシオリゴ（エチレングリコー
ル）モノ（メタ）アクリレート、モノメトキシオリゴ（プロピレングリコール）モノ（メ
タ）アクリレート、モノヒドロキシオリゴ（エチレングリコール）モノ（メタ）アクリレ
ートおよびモノヒドロキシオリゴ（プロピレングリコール）モノ（メタ）アクリレートが
含まれる。
【００８２】
また別の例には、ビニルもしくはアリルエステル、開環重合によって形成された予備成
形されたオリゴマーのアミドもしくはエーテル、例えばオリゴ（カプロラクタム）もしく
はオリゴ−（カプロラクトン）、またはリビング重合技術によって形成されたオリゴマー
、例えばオリゴ（１，４−ブタジエン）が含まれる。ポリマー単量体は、オリゴマーがポ
リマーであることを別として同一である。
【００８３】
マクロモノマーは、一般に重合可能な部分、例えばビニルもしくはアリル基を適切な結
合単位、例えばエステル、アミドもしくはエーテルによって予備成形された単官能ポリマ
ーに結合させることによって形成される。適切なポリマーの例には、単官能ポリ（ａｋｙ
ｌｅｎｅオキシド）、例えばモノメトキシ［ポリ（エチレンオキシド）もしくはモノメト
キシ［ポリ−（プロピレンオキシド）、シリコーン、例えばポリ（ジメチルシロキサン）
、開環重合によって形成されたポリマー、例えばポリ（カプロラクトン）もしくはポリ（
カプロラクタム）またはリビング重合によって形成された単官能ポリマー、例えばポリ（
１，４−ブタジエン）が含まれる。
【００８４】
好ましいマクロモノマーには、モノメトキシ［ポリ−（エチレングリコール）］モノ（
メタクリレート）、モノメトキシ［ポリ−（プロピレングリコール）］モノ（メタクリレ
ート）、ポリ（ジメチルシロキサン）モノメタクリレートが含まれる。
【００８５】
上記に列挙したモノマーに対応するアリルモノマーは、さらにまた適切な場合に使用で
きる。
【００８６】
より好ましいモノマーには：アミド含有モノマー、例えば（メタ）アクリルアミド、Ｎ
，Ｎ’−ジメチル（メタ）アクリルアミド、ＮおよびまたはＮ’−ジ（アルキルまたはア
リール）（メタ）アクリルアミド、Ｎ−ビニルピロリドン、（メタ）アクリルアミドプロ
ピルトリメチルアンモニウムクロライド、［３−（メタクロイルアミノ）プロピル）ジメ
チルアンモニウムクロライド、３−［Ｎ−（３−メタクリルアミド−プロピル）−Ｎ，Ｎ
−ジメチル］−アミノプロパンスルホネート、４−（２−アクリルアミド−２−メチルプ
ロピル−ジメチルアンモニオ）ブタノエート、メチルアクリルアミドグリコレートメチル
エーテルおよびＮ−イソプロピル−（メタ）アクリルアミド；（メタ）アクリル酸誘導体
、例えば（メタ）アクリル酸、（メタ）アクリオロイルクロライド（もしくはいずれかの
ハライド）、（アルキル／アリール）（メタ）アクリレート、オリゴ−官能化モノマー、
例えばモノメトキシポリ（エチレングリコール）モノメタクリレートもしくはモノメトキ
シポリ（プロピレングリコール）モノ（メタ）アクリレート、グリセロールモノ（メタ）
アクリレート、グリシジル（メタ）アクリレートおよび糖モノ（メタ）アクリレート、例
えばグルコースモノ（メタ）アクリレート；ビニルアミン、例えばジメチルアミノエチル
（メタ）アクリレート、ジエチルアミノエチル（メタ）アクリレート、ｔ−ブチルアミノ
（メタ）アクリレート、モルホリノエチルメタクリレート、もしくはビニルアリールアミ
ン、例えばビニルアニリン、ビニルピリジン、Ｎ−ビニルカルバゾール、ビニルイミダゾ
ール；ビニルアリールモノマー、例えばスチレン、ビニルベンジルクロライド、ビニルト
ルエン、α−メチルスチレン、スチレンスルホン酸およびビニル安息香酸；ビニルヒドロ
キシルモノマー、例えばヒドロキシエチル（メタ）アクリレート、ヒドロキシプロピル（
メタ）アクリレート、グリセリル（メタ）アクリレートまたはヒドロキシル基に後官能化
させることのできるモノマー、例えばビニルアセテートもしくはアセトキシスチレンもま
た使用できる；酸含有モノマー、例えば（メタ）アクリル酸、スチレンスルホン酸、ビニ
ルホスホン酸、マレイン酸、フマル酸、イタコン酸、２−アクリルアミド２−エチルプロ
パンスルホン酸およびモノ−２−（メタクリロイルオキシ）エチルスクシネートが含まれ
る。またはこれらのアリール／アルキルエステル。またはカルボン酸無水物含有モノマー
、例えばマレイン酸無水物；両性イオン性モノマー、例えば（メタ）アクリロイルオキシ
エチル−ホスホリルクロリン、四級化アミノモノマー、例えばメタクリロイル−オキシエ
チルトリメチルアンモニウムクロライド。
【００８７】
対応するアリルモノマーもまた、適切である場合は、各場合において使用できる。
【００８８】
疎水性モノマーには：ビニルアリール化合物、例えばスチレンおよびビニルベンジルク
ロライド；（メタ）アクリル酸エステル、例えばモノ−ｔ−ブチルアミノエチル（メタ）
アクリレート、Ｃ１−２０アルキル（メタ）アクリレート（直鎖状および分枝状）、アリ
ール（メタ）アクリレート、例えばベンジルメタクリレート；オリゴマー（メタ）アクリ
ル酸エステル、例えばモノ（アルク／アリール）オキシオリゴ−［ジメチルシロキサン（
メタ）アクリレート］およびトリ（アルキルオキシ）−シリルアルキル（メタ）アクリレ
ート、例えばトリメトキシシリルプロピル−（メタ）アクリレートが含まれる。
【００８９】
官能性モノマー、即ち他の部分を用いて後修飾または前修飾できる反応性ペンダント基
を備えるモノマー、例えばグリシジル（メタ）アクリレート、トリメトキシシリルプロピ
ル（メタ）アクリレート、（メタ）アクリロイルクロライド、マレイン酸無水物、ヒドロ
キシアルキル（メタ）アクリレート、（メタ）アクリル酸、ビニルベンジルクロライド、
（メタ）アクリル酸の活性化エステル、例えばＮ−ヒドロキシスクシンアミド（メタ）ア
クリレートおよびアセトキシスチレンもまた使用できる。
【００９０】
コポリマーは、多官能モノマーからの未反応の重合可能な基を含有することができる。
【００９１】
連鎖成長重合のために特に好ましいモノマーは：Ｃ１−Ｃ２０直鎖状または分枝状アル
キル、アルカリルまたはアリールアクリレートおよびメタクリレートである。
【００９２】
ステップ成長対連鎖成長ポリマーの比率：
粒子を含む結合ステップ成長および連鎖成長ポリマーにおけるステップ成長ポリマーの
重量分率は、典型的には、１０％から９９％、好ましくは１５％から８０％、より好まし
くは２５％から７５％である。
【００９３】
連鎖成長重合のための架橋剤：
架橋剤は、連鎖成長ポリマーの特性を修飾するために使用できる。適切な材料は、重合
できる少なくとも２つのビニル基を含有する分子を含んでいる。該分子は、親水性、疎水
性、両親媒性、中性、カチオン性、両性イオン性またはオリゴマー性であってよい。例に
は、ジ−もしくはマルチビニルエステル、ジ−もしくはマルチビニルアミド、ジ−もしく
はマルチビニルアリール化合物およびジ−もしくはマルチビニルアルク／アリールエーテ
ルが含まれる。典型的には、オリゴマーもしくは多官能分岐剤の場合には、結合反応は、
重合可能な部分を二官能もしくは多官能オリゴマーまたは二官能もしくは多官能基に付着
させるために使用される。分岐剤は、分岐剤自体が１つより多い分岐点、例えば「Ｔ」形
ジビニルオリゴマーを有する可能性がある。一部の場合には、１つより多い多官能モノマ
ーを使用できる。
【００９４】
マクロ架橋剤もしくはマクロ分岐剤（典型的には少なくとも１０００ダルトンの分子量
を有する多官能モノマー）は、一般には重合可能な部分、例えばビニルもしくはアリール
基を適切な結合単位、例えばエステル、アミドもしくはエーテルによって予備成形された
多官能ポリマーに結合させることによって形成される。適切なポリマーの例には、二官能
ポリ（アルキレンオキシド）、例えばポリ（エチレングリコール）もしくはポリ（プロピ
レングリコール）、シリコーン、例えばポリ（ジメチルシロキサン）、開環重合によって
形成されたポリマー、例えばポリ（カプロラクトン）もしくはポリ（カプロラクタム）ま
たはリビング重合によって形成された多官能ポリマー、例えばポリ（１，４−ブタジエン
）が含まれる。
【００９５】
好ましいマクロ分岐剤には、ポリ（エチレングリコール）ジ（メタ）アクリレート、ポ
リ（プロピレングリコール）ジ（メタ）アクリレート、（メタ）アクリルオキシプロピル
末端ポリ（ジメチルシロキサン）、ポリ（カプロラクトン）ジ（メタ）アクリレートおよ
びポリ（カプロラクタム）ジ（メタ）アクリルアミドが含まれる。
【００９６】
上記に列挙したモノマーに対応するアリルモノマーは、さらにまた適切な場合に使用で
きる。
【００９７】
好ましい多官能モノマーには、ジビニルアリールモノマー、例えばジビニルベンゼン；
（メタ）アクリレートジエステル、例えばグリセロールジ（メタ）アクリレート、エチレ
ングリコールジ（メタ）アクリレート、プロピレングリコールジ（メタ）アクリレートお
よび１，３−ブチレンジ（メタ）アクリレート；オリゴアルキレンオキシドジ（メタ）ア
クリレート、例えばテトラエチレングリコールジ（メタ）アクリレート、オリゴ（エチレ
ングリコール）ジ（メタ）アクリレートおよびオリゴ（プロピレングリコール）ジ（メタ
）アクリレート；ジビニルアクリルアミド、例えばメチレンビス−アクリルアミド；シリ
コーン含有ジビニルエステルもしくはアミド、例えば（メタ）アクリルオキシプロピル末
端オリゴ（ジメチル−シロキサン）；ジビニルエーテル、例えばオリゴ（エチレングリコ
ール）−ジビニルエーテル；およびテトラ−もしくはトリ−（メタ）アクリレートエステ
ル、例えばペンタエリトリトールテトラ−（メタ）アクリレート、トリメチロールプロパ
ントリ（メタ）アクリレートまたはグルコースジ−からペンタ（メタ）アクリレートが含
まれる。また別の例には、ビニルもしくはアリルエステル、開環重合によって形成された
予備成形されたオリゴマーのアミドもしくはエーテル、例えばオリゴ（カプロラクタム）
もしくはオリゴ−（カプロラクトン）、またはリビング重合技術によって形成されたオリ
ゴマー、例えばオリゴ（１，４−ブタジエン）が含まれる。
【００９８】
特に好ましい架橋剤は、ジビニルベンゼン、エチレングリコールジ（メタ）アクリレー
トおよびトリメチロールプロパントリ（メタ）アクリレートである。
【００９９】
架橋剤の濃度は、典型的には０から７５、好ましくは０．０００１から５０、より好ま
しくは０．０００１から２５モル％である。
【０１００】
有益剤：
本粒子内には様々な有益剤を組み込むことができる。粒子の最終使用が界面活性剤含有
系と関連している場合は、界面活性剤組成物を用いて処理される基質にとって利点を提供
できる任意の適合性有益剤を使用できる。好ましい有益剤は、洗濯分野、例えば繊維有益
剤、ならびに洗濯用洗剤および／またはリンス溶剤に利点を提供する有益剤である。また
別の方法では、有益剤は、皮膚または毛髪に関連する利点を提供できる。界面活性剤の存
在下での本発明の粒子の利点は、調製物の保管時の有益剤の良好な残留および製品使用中
および使用後の該有益剤の制御可能な放出である。
【０１０１】
好ましい例には、フレーバーおよびフレグランス、酵素、消泡剤、蛍光剤、陰影染料お
よび／または顔料、コンディショニング剤（例えば水不溶性第四級アンモニウム材料およ
び／またはシリコーン）、サンスクリーン剤、セラミド、酸化防止剤、還元剤、金属イオ
ン封鎖剤、カラーケア添加物、密度照合ポリマー、光退色剤、潤滑剤、不飽和油、皮膚軟
化剤／保湿剤ならびに抗菌剤が含まれる。
【０１０２】
好ましい抗菌剤には、Ｔｒｉｃｌｏｓａｎ（商標）、クリンバゾール、オクタピロクス
、ｋｅｔｏｃｏｎｉｚｏｌｅ、ジンクピリチオンおよび第四級アンモニウム化合物が含ま
れる。
【０１０３】
好ましいサンスクリーン剤および／または皮膚美白剤は、ビタミンＢ３化合物である。
適切なビタミンＢ３化合物は、ナイアシン、ナイアシンアミド、ニコチニルアルコールま
たはこれらの誘導体もしくは塩から選択される。皮膚美白剤として作用する他のビタミン
類は、有益にも追加の皮膚美白作用を提供するために皮膚美白用組成物中に含めることが
できる。これらには、ビタミンＢ６、ビタミンＣ、ビタミンＡまたはこれらの前駆体が含
まれる。ビタミンの混合物もまた本発明の組成物に使用できる。特に好ましい追加のビタ
ミンは、ビタミンＢ６である。本明細書で有用な皮膚美白剤の他の非限定的な例には、ア
ダパレン、アロエ抽出物、アンモニウムラクテート、アルブチン、アゼライン酸、ブチル
ヒドロキシアニソール、ブチルヒドロキシトルエン、シトレートエステル、デオキシアル
ブチン、１，３ジフェニルプロパン誘導体、２，５ジヒドロキシ安息香酸およびこの誘導
体、２−（４−アセトキシフェニル）−１，３  ｄｉｔｈａｎｅ、２−（４−ヒドロキシ
ルフェニル）−１，３  ｄｉｔｈａｎｅ、エラグ酸、グルコピラノシル−１−アスコルベ
ート、グルコン酸、グリコール酸、緑茶抽出物、４−ヒドロキシ−５−メチル−３［２Ｈ
］−フラノン、ヒドロキノン、４ヒドロキシアニソールおよびこの誘導体、４−ヒドロキ
シ安息香酸誘導体、ヒドロキシカプリン酸、イノシトールアスコルベート、コウジ酸、乳
酸、レモン抽出物、リノール酸、マグネシウムアスコルビルホスフェート、５−オクタノ
イルサリチル酸、２，４レゾルシノール誘導体、３，５レゾルシノール誘導体、サリチル
酸、３，４，５トリヒドロキシベンジル誘導体およびこれらの混合物が含まれる。本発明
において有用な好ましいサンスクリーン剤は、２−エチルヘキシル−ｐ−メトキシシンナ
メート、ブチルメトキシジベンゾイルメタン、２−ヒドロキシ−４−メトキシベンゾフェ
ノン、オクチルジメチル−ｐ−アミノ安息香酸およびこれらの混合物である。特に好まし
いサンスクリーン剤は、２−エチルヘキシル−ｐ−メトキシシンナメート、４，−ｔ−ブ
チル−４’−メトキシジベンゾイルメタンまたはこれらの混合物から選択される。本発明
の皮膚美白剤組成物において使用するために適切な他の従来型サンスクリーン剤には、２
−ヒドロキシ−４−メトキシベンゾフェノン、オクチルジメチル−ｐ−アミノ安息香酸、
ジガロイルトリオレート、２，２−ジヒドロキシ−４−メトキシベンゾフェノン、エチル
−４−（ビス（ヒドロキシプロピル））アミノベンゾエート、２−エチルヘキシル−２−
シアノ−３，３−ジフェニルアクリレート、２−エチルヘキシルサリチレート、グリセリ
ル−ｐ−アミノベンゾエート、３，３，５−トリメチルシクロヘキシル−サリチレート、
メチルアントラニレート、ｐ−ジメチル−アミノ安息香酸もしくはアミノベンゾエート、
２−エチルヘキシル−ｐ−ジメチル−アミノ−ベンゾエート、２−フェニルベンゾイミダ
ゾール−５−スルホン酸、２−（ｐ−ジメチルアミノフェニル）−５−スルホンベンゾキ
サゾン酸およびこれらの化合物の混合物が含まれる。
【０１０４】
好ましい酸化防止剤には、ビタミンＥ、レチノール、ヒドロキシトルエンをベースとす
る酸化防止剤、例えばｌｒｇａｎｏｘ（商標）または市販で入手できる酸化防止剤、例え
ばＴｒｏｌｌｏｘ（商標）シリーズが含まれる。
【０１０５】
香水およびフレグランス材料（プロフレグランスも包含する。）は、特に好ましい有益
剤である。
【０１０６】
プロフレグランスは、例えば、食用脂質であってよい。食用脂質は、典型的には、顕著
な疎水性を備える構造単位を含有する。脂質の大多数は、脂肪酸に由来する。これらの「
アシル」脂質では、脂肪酸は主としてエステルとして存在し、モノ−、ジ−、トリアシル
グリセロール、リン脂質、糖脂質、ジオール脂質、ワックス、ステロールエステルおよび
トコフェロールが含まれる。これらの天然状態では、植物脂質は、これらの酸化を防止す
るための酸化防止剤を含んでいる。これらは少なくとも一部には植物から油を単離する最
中に除去されることがあるが、一部の酸化防止剤は残留する可能性がある。これらの酸化
防止剤は、プロフレグランスであってよい。特に、カルテノイドならびにビタミンＡ、レ
チノール、レチナール、レチノイン酸およびプロビタミンＡを含む関連化合物は、イオノ
ン、ダマスコンおよびダマセノンを含む芳香種に変換させることができる。好ましいプロ
フレグランス食用脂質には、オリーブ油、ヤシ油、カノーラ油、スクアレン、ヒマワリ種
子油、コムギ胚芽油、アーモンド油、ココナッツ油、ブドウ種子油、ナタネ油、ヒマシ油
、コーン油、綿実油、サフラワー油、落花生油、ポピー種子油、パーム核油、米ヌカ油、
ゴマ油、大豆油、カボチャ種子油、ホホバ油および辛子種子油が含まれる。芳香のある材
料である香料成分については、以下でより詳細に記載する。
【０１０７】
香料は、典型的には、粒子の総重量で１０から８５％、好ましくは粒子の総重量で１５
から７５％の量で存在する。香料は、適切には５０から５００ダルトンの分子量を有する
。プロフレグランスは、より高い分子量であってよく、典型的には１から１０ｋＤであっ
てよい。
【０１０８】
香料の有用な成分には、天然起源および合成起源両方の材料が含まれる。これらの材料
には、単一化合物および混合物が含まれる。このような成分の特定の例は、最新の文献、
例えばＦｅｎａｒｏｌｉ’ｓ  Ｈａｎｄｂｏｏｋ  ｏｆ  Ｆｌａｖｏｕｒ  Ｉｎｇｒｅｄ
ｉｅｎｔｓ，１９７５，ＣＲＣ  Ｐｒｅｓｓ；Ｓｙｎｔｈｅｔｉｃ  Ｆｏｏｄ  Ａｄｊｕ
ｎｃｔｓ，１９４７  ｂｙ  Ｍ．Ｂ．Ｊａｃｏｂｓ，ｅｄｉｔｅｄ  ｂｙ  Ｖａｎ  Ｎｏ
ｓｔｒａｎｄ；またはＰｅｒｆｕｍｅ  ａｎｄ  Ｆｌａｖｏｕｒ  Ｃｈｅｍｉｃａｌｓ  
ｂｙ  Ｓ．Ａｒｃｔａｎｄｅｒ  １９６９，Ｍｏｎｔｃｌａｉｒ，Ｎ．Ｊ．（ＵＳＡ）の
中に見いだすことができる。これらの物質は、消費者製品に香りを付ける、香味を付ける
、および／または芳香を付ける、即ち伝統的に香料もしくは香味が付けられた消費者製品
に香りおよび／またはフレーバーもしくは風味を付与する、または前記消費者製品の香り
および／または風味を修飾する分野の当業者には周知である。
【０１０９】
これに関連する香料は、完全に調製された製品フレグランスだけではなく、さらにまた
このフレグランス、特に失われやすいフレグランス、例えばいわゆる「トップノート」の
選択された成分も意味する。
【０１１０】
トップノートは、Ｐｏｕｃｈｅｒ（Ｊｏｕｒｎａｌ  ｏｆ  ｔｈｅ  Ｓｏｃｉｅｔｙ  
ｏｆ  Ｃｏｓｍｅｔｉｃ  Ｃｈｅｍｉｓｔｓ  ６（２）：８０［１９５５］）によって規
定されている。周知のトップノートの例には、カンキツ油、リナロール、リナリルアセテ
ート、ラベンダー、ジヒドロミルセノール、ローズオキシドおよびシス−３−ヘキサノー
ルが含まれる。トップノートは、典型的には、１５から２５ｗｔ％の香料組成物を含み、
増加したレベルのトップノートを含有する本発明のこれらの実施形態では、該粒子内に少
なくとも２０ｗｔ％が存在することが予想されている。
【０１１１】
本発明の実施形態において使用するのが有益である典型的な香料成分には、相当に低い
沸点を備える香料成分、好ましくは３００未満、好ましくは１００から２５０℃の沸点を
備える香料成分が含まれる。
【０１１２】
さらに低ＬｏｇＰ（即ち、水中に分配されるもの）、好ましくは３．０未満のＬｏｇＰ
を有する香料成分をカプセル封入することも有益である。これらの、相当に低い沸点およ
び相当に低いＬｏｇＰの材料は、「遅延ブルーミング」香料成分と呼ばれており、以下の
材料が含まれる：
アリルカプロエート、アミルアセテート、アミルプロピオネート、アニスアルデヒド、
アニソール、ベンズアルデヒド、ベンジルアセテート、ベンジルアセトン、ベンジルアル
コール、ベンジルホルメート、ベンジルイソバレレート、ベンジルプロピオネート、ベー
タガンマヘキセノール、ショウノウガム、レボ−カルボン、ｄ−カルボン、シンナミック
アルコール、シンナミルホルメート、シス−ジャスモン、シス−３−ヘキセニルアセテー
ト、クミニルアルコール、シクラールＣ、ジメチルベンジルカルビノール、ジメチルベン
ジルカルビノールアセテート、エチルアセテート、エチルアセトアセテート、エチルアミ
ルケトン、エチルベンゾエート、エチルブチレート、エチルヘキシルケトン、エチルフェ
ニルアセテート、オイカリプトール、オイゲノール、フェンキルアセテート、フロールア
セテート（トリシクロデセニルアセテート）、フルテン（トリシクロデセニルプロピオネ
ート）、ゲラニオール、ヘキセノール、ヘキセニルアセテート、ヘキシルアセテート、ヘ
キシルホルメート、ヒドラトロピックアルコール、ヒドロキシシトロネラール、インドン
、イソアミルアルコール、イソメントン、イソプレギルアセテート、イソキノロン、リグ
ストラール、リナロール、リナロールオキシド、リナリルホルメート、メントン、メンチ
ルアセトフェノン、メチルアミルケトン、メチルアントラニレート、メチルベンゾエート
、メチルベンジルアセテート、メチルオイゲノール、メチルヘプテノン、メチルヘプチン
カーボネート、メチルヘプチルケトン、メチルヘキシルケトン、メチルフェニルカルビニ
ルアセテート、メチルサリチレート、メチル−Ｎ−メチルアントラニレート、ネロール、
オクタラクトン、オクチルアルコール、ｐ−クレゾール、ｐ−クレゾールメチルエーテル
、ｐ−メトキシアセトフェノン、ｐ−メチルアセトフェノン、フェノキシエタノール、フ
ェニルアセトアルデヒド、フェニルエチルアセテート、フェニルエチルアルコール、フェ
ニルエチルジメチルカルビノール、プレニルアセテート、プロピルボルネート、プレゴン
、ローズオキシド、サフロール、４−テルピネロール、α−テルピネロールおよび／また
はビリジン。
【０１１３】
調製物中に複数の香料成分が存在することは一般的である。本発明のカプセル封入物で
は、上述した遅延ブルーミング香料のリストからの４つ以上、好ましくは５つ以上、より
好ましくは６つ以上または７つ以上さえの異なる香料成分が該粒子内に存在することが想
定されている。
【０１１４】
本発明とともに適用できるまた別の群の香料は、いわゆる「アロマセラピー」材料であ
る。これらには、エッセンシャル油の成分、例えばクラリー・セージ、ユーカリ、ゼラニ
ウム、ラベンダー、メース抽出物、ネロリ、ナツメグ、スペアミント、ニオイスミレの葉
およびバレリアンを含む、香料製造においても使用される多数の成分が含まれる。本発明
によって、これらの材料は、身に付けられる、またはさもなければヒトの身体と接触させ
られる繊維製品（例えば、ハンカチーフおよびシーツや枕カバー）に移すことができる。
【０１１５】
表面修飾および沈殿助剤：
沈殿助剤を含む表面修飾は、粒子の外部の特性を修飾する。これらの材料を用いて得る
ことのできる１つの特別な利点は、粒子を所望の基質へより直接付着性にさせることであ
る。所望の基質には、セルロース誘導体（綿を含む。）、ポリエステル（ポリエステル繊
維製品の製造において使用されるポリエステルを含む。）およびタンパク質含有基質（例
えば、皮膚および毛髪）が含まれる。沈殿助剤は、好ましくは非加水分解性綿直接付着性
ポリマー、加水分解性綿直接付着性ポリマーおよびポリエステル直接付着性ポリマーから
選択される。
【０１１６】
好ましい多糖ポリマーは、加水分解性であってもなくても、広範囲の多糖類に由来して
よい。好ましくは、多糖は、タマリンドガム（好ましくはキシログルカンポリマーからな
る。）、グアールガム、ローカストビーンガム（好ましくはガラクトマンナンポリマーか
らなる。）ならびに他の工業用ゴムおよびポリマーからなる群から選択され、タラ、コロ
ハ種子、アロエ、チーア、アマニ、オオバコ種子、マルメロ種子、キサンタン、ゲラン、
ウェラン、ラムサン（ｒｈａｍｓａｎ）、デキストラン、カードラン、プルラン、スクレ
ログルカン、シゾフィラン、キチン、ヒドロキシアルキルセルロース、アラビナン（好ま
しくは、テンサイ由来）、脱分岐アラビナン（好ましくはテンサイ由来）、アラビノキシ
ラン（好ましくはライムギおよび小麦粉由来）、ガラクタン（好ましくはルピンおよびジ
ャガイモ由来）、ペクチンガラクタン（好ましくは、ジャガイモ由来）、ガラクトマンナ
ン（好ましくは、イナゴマメ由来、および低粘度および高粘度両方を含む。）、グルコマ
ンナン、リケナン（好ましくは、アイスランドゴケ由来）、マンナン（好ましくは、アイ
ボリーナット由来）、パキマン、ラムノガラクツロナン、アカシアガム、アガール、アル
ギネート、カラゲナン、キトサン、クラバン、ヒアルロン酸、ヘパリン、イヌリン、セロ
デキストリン、セルロース、セルロース誘導体およびこれらの混合物からなる群から選択
される。
【０１１７】
好ましい非加水分解性綿直接付着性沈殿助剤には、非加水分解性多糖類が含まれる。多
糖は、好ましくはβ−１，４−結合主鎖を有する。
【０１１８】
好ましくは、多糖は、セルロース、セルロース誘導体、またはセルロースへの親和性を
有するまた別のβ−１，４−結合多糖、例えばポリマンナン、ポリグルカン、ポリグルコ
マンナン、ポリキシログルカンおよびポリガラクトマンナンまたはこれらの混合物である
。より好ましくは、多糖は、ポリキシログルカンおよびポリガラクトマンナンからなる群
から選択される。最も好ましくは、沈殿助剤は、ローカストビーンガム、キシログルカン
、グアールガムまたはこれらの混合物である。
【０１１９】
好ましい加水分解性綿直接付着性沈殿助剤には、加水分解性多糖類が含まれる。これら
は加水分解性結合によってポリ多糖に共有結合した基によってより水溶性にさせるために
修飾されている多糖を含んでいる。好ましい基は、例えば、アセテート、プロパノエート
、トリフルオロアセテート、２−（２−ヒドロキシ−１−オキソプロポキシ）プロパノエ
ート、ラクテート、グリコレート、ピルベート、クロトネート、イソバレレートシンナメ
ート、ホルメート、サリチレート、カルバメート、メチルカルバメート、ベンゾエート、
グルコネート、メタンスルホネート、トルエン、スルホネートならびにフマル酸、マロン
酸、イタコン酸、シュウ酸、マレイン酸、コハク酸、酒石酸、アスパラギン酸、グルタミ
ン酸およびリンゴ酸の基およびヘミエステル基の内の１つ以上から個別に選択されてよい
。
【０１２０】
特に好ましい当該加水分解性沈殿助剤は、セルロースモノアセテートである。
【０１２１】
適切で好ましいポリエステル直接付着性沈殿助剤には、フタレート含有ポリマー、より
好ましくはオキシエチレン、ポリオキシエチレン、オキシプロピレンもしくはポリオキシ
プロピレンセグメントを含む１つ以上の非イオン性親水性成分、およびテレフタレートセ
グメントを含む１つ以上の疎水性成分を有するポリマーが含まれる。典型的には、これら
の沈殿助剤のオキシアルキレンセグメントは、１から約４００の重合度を有するが、より
高レベル、好ましくは１００から約３５０、より好ましくは２００から約３００を使用で
きる。
【０１２２】
好ましい沈殿助剤の１つのタイプは、エチレンテレフタレートおよびポリエチレンオキ
シドテレフタレートのランダムブロックを有するコポリマーである。
【０１２３】
また別の好ましいポリマー沈殿助剤は、０．２ｋＤから４０ｋＤの平均分子量のポリエ
チレングリコールに由来する１０から１５重量％のエチレンテレフタレート単位を９０か
ら８０重量％のポリオキシエチレンテレフタレート単位とともに含有するエチレンテレフ
タレート単位の繰返し単位を備えるポリエステルである。このクラスのポリマーの例には
、市販で入手できる材料ＺＥＬＣＯＮ  ５１２６（ＤｕＰｏｎｔ社製）およびＭＩＬＥＡ
ＳＥ  Ｔ（ＩＣＩ社製）が含まれる。関連ポリマーの例は、ＵＳ４７０２８５７の中に見
いだすことができる。
【０１２４】
また別の好ましいポリマー沈殿助剤は、テレフタロイルのオリゴマーエステル主鎖およ
びオキシアルキレンオキシ繰返し単位を含む直接付着性直鎖状エステルオリゴマーならび
に該主鎖に共有結合した末端部分のスルホン化生成物である。これらのソイルリリース（
ｓｏｉｌ  ｒｅｌｅａｓｅ）剤は、ＵＳ４９６８４５１の中に十分に記載されている。こ
の他の適切なポリマーソイルリリース剤には、ＵＳ４７１１７３０のテレフタレートポリ
エステル、ＵＳ４７２１５８０のアニオン性でエンドキャップされたオリゴマーエステル
およびＵＳ４７０２８５７のブロックポリエステルオリゴマー化合物が含まれる。
【０１２５】
好ましいポリマー沈殿助剤には、さらにまたアニオン性、特にスルホアロリルでエンド
キャップされたテレフタレートエステルを開示しているＵＳ４８７７８９６に記載のソイ
ルリリース剤もまた含まれる。
【０１２６】
さらにまた別の好ましい沈殿助剤は、テレフタロイル単位、スルホイソテレフタロイル
単位、オキシエチレンオキシおよびオキシ−１，２−プロピレン単位の繰返し単位を備え
るオリゴマーである。繰返し単位はオリゴマーの主鎖を形成し、好ましくは修飾されたイ
セチオネートエンドキャップを両端に備える。このタイプの特に好ましい沈殿助剤は、約
１のスルホイソフタロイル単位、５のテレフタロイル単位、約１．７から約１．８の比率
にあるオキシエチレンオキシおよびオキシ−１，２−プロピレンオキシ単位ならびに２エ
ンドキャップ単位のナトリウム２−（２−ヒドロキシエトキシ）−エタンスルホネートを
含んでいる。前記ソイルリリース剤は、さらに好ましくはキシレンスルホネート、クメン
スルホネート、トルエンスルホネートおよびこれらの混合物からなる群から選択される結
晶構造減少安定剤の約０．５重量％から約２０重量％のオリゴマーもまた含んでいる。
【０１２７】
沈殿助剤は、直鎖状または分枝状であってよい。ポリマー沈殿助剤の好ましい分子量は
、約５ｋＤから約５００ｋＤ、好ましくは１０ｋＤから５００ｋＤ、より好ましくは２０
ｋＤから３００ｋＤの範囲内にある。
【０１２８】
好ましくは、沈殿助剤ポリマーは、ポリマー：粒子固体の比率が１：５００から３：１
、好ましくは１：２００から１：３の範囲内にあるようなレベルで存在する。
【０１２９】
調製方法
重合は、少なくとも２段階で発生する。これらの段階の早期には、ステップ成長重合に
よってシェルが形成される。このシェルは、後期に発生する連鎖成長反応のための試薬を
封入して含有している。
【０１３０】
これらの段階の時間的分離は、存在する試薬および反応条件の制御によって遂行される
。
【０１３１】
典型的には、シェル形成反応の成分の少なくとも１つは、初期反応混合物には加えられ
ず、第１段階の反応の進行を段階的に制御するために加えられる。
【０１３２】
有益にも、反応の第１段階は、連鎖成長反応が阻害される条件下で実施される。これら
の条件には、十分に低い温度（熱活性化反応のため）または十分に低い光線（光活性化反
応のため）の条件が含まれる。
【０１３３】
シェル形成反応が十分に進行すると、条件は、内部領域を形成する反応が開始するのを
誘発するために（例えば、温度を上昇させる、または反応混合物を光線に曝露させること
によって）修飾される。
【０１３４】
好ましい方法は、非水性分散相中に連鎖成長ポリマー成分を含むエマルジョンが形成さ
れ、およびステップ成長ポリマー成分が分散相および連続水相の間の界面に存在する方法
である。
【０１３５】
典型的には、水相は、乳化剤とステップ成長ポリマーのための成分の１つとを含んでい
る。水相は、さらに任意のジオール、アルコールまたはアミン架橋剤を含有していてよい
。
【０１３６】
分散相は、連鎖成長モノマー、開始剤、任意のイソシアネートもしくはビニル架橋剤、
ステップ成長ポリマーのための他のコモノマーおよび任意の有益剤を含んでいる。
【０１３７】
有益剤は、反応混合物中に上記に開示したレベルで結果として生じる粒子中で有益剤の
濃度を生じさせるレベルで存在してよいが、さらにまた「空の」粒子を形成し、引き続い
てこれらの粒子を内部領域内に吸着させることのできる有益剤に曝露させることもまた可
能である。
【０１３８】
表面修飾材料は、一般には本工程の終了時に向かって水相に加えられ、このとき例えば
、また別のモノマーはまた別のシェル材料を形成し、該粒子の外側に追加の材料を結合さ
せるために加えることができる。
【０１３９】
乳化剤
多数の乳化剤がエマルジョン重合において使用するために公知である。重合工程におい
て使用するための適切な乳化剤は、非イオン性界面活性剤、例えばポリビニルピロリドン
（ＰＶＰ）、ポリエチレングリコールソルビタンモノラウレート（Ｔｗｅｅｎ  ２０）、
ポリエチレングリコールソルビタンモノパルミテート（ｔｗｅｅｎ  ４０）、ポリエチレ
ングリコールソルビタンモノオレエート（Ｔｗｅｅｎ  ８０）、ポリビニルアルコール（
ＰＶＡ）およびポリ（エトキシ）ノニルフェノール、エチレンマレイン酸無水物（ＥＭＡ
）コポリマー、Ｅａｓｙ−Ｓｐｅｒｓｅ（商標）（ＩＳＰ  Ｔｅｃｈｎｏｌｏｇｉｅｓ社
製）、イオン性界面活性剤、例えばポリアクリル酸の部分的中和塩、例えばナトリウムも
しくはカリウムポリアクリレートまたはナトリウムもしくはカリウムポリメタクリレート
、Ｂｒｉｊ（商標）−３５、Ｈｙｐｅｒｍｅｒ（商標）Ａ６０またはナトリウムリグノス
ルフェートおよびこれらの混合物を含むことができるがこれらに限定されない。
【０１４０】
乳化剤は、さらにまたアクリル酸−アルキルアクリレートコポリマー、ポリ（アクリル
酸）、ポリオキシアルキレンソルビタン脂肪酸エステル、ポリアルキレン−コ−カルボキ
シ無水物、ポリアルキレン−コ−マレイン酸無水物、ポリ（メチルビニルエーテル−コ−
マレイン酸無水物）、ポリ（プロピレン−コ−マレイン酸無水物）ポリ（ブタジエン−コ
−マレイン酸無水物）およびポリ（ビニルアセテート−コ−マレイン酸無水物）、ポリビ
ニルアルコール、ポリアルキレングリコール、ポリオキシアルキレングリコールならびに
これらの混合物を含むことができるがこれらに限定されない。
【０１４１】
好ましい乳化剤は、脂肪アルコールエトキシレート（特にＢｒｉｊ（商標）クラス）、
エーテルスルフェートの塩（ＳＬＥＳを含む。）、アルキルおよびアルカリルスルホネー
トおよびスルフェート（ＬＡＳおよびＳＤＳを含む。）ならびにカチオン性第四級塩（Ｃ
ＴＡＣおよびＣＴＡＢを含む。）である。
【０１４２】
特に、乳化剤は非イオン性界面活性剤を含むことが好ましい。これは、生地が洗浄中に
アニオン性になるので、アニオン性界面活性乳化剤単独を用いて製造された粒子よりも生
地上に良好に沈殿する粒子を生成すると考えられる。さらに、非イオン性界面活性剤は、
安定性ミニエマルジョンの形成を促進できるように親水性であるのが好ましい。１０モル
より多いエトキシル化を備えるアルコールエトキシレート、例えばＳｙｎｐｅｒｏｎｉｃ
Ａ２０（Ｃ１３２０ＥＯ）は、良好な結果を産生する。サンプルについてのＤＬＳデー
タは、界面活性剤の濃度が上昇するにつれて粒径が小さくなることを示しており、これも
また有益である。好ましくは、非イオン性乳化剤対アニオン性乳化剤の比率は１：１より
大きく（即ち、非イオン性が過剰に存在する。）、総界面活性剤レベルは、重合混合物の
＞３ｗｔ％でなければならない。
【０１４３】
共界面活性剤：
典型的には、共界面活性剤は、分散相中および結果として生じる粒子中に存在すること
になる。本発明において使用するために適切な共界面活性剤には、ヘキサデカン、セチル
アルコール、ラウロイルペルオキシド、ｎ−ドデシルメルカプタン、ドデシルメタクリレ
ート、ステアリルメタクリレート、ポリスチレン、ポリデセン、鉱油、イソプロピルミリ
ステートＣ１３−Ｃ１５アルキルベンゾエートおよびポリメチルメタクリレートが含まれ
る。
【０１４４】
好ましい共界面活性剤は、ヘキサデカン、ポリデセンおよびイソプロピルミリステート
を含んでいる。
【０１４５】
総計としての油相のｗｔ％として、共界面活性剤は、典型的には０から２０％、好まし
くは１から１５％、より好ましくは２から１２．５％である。
【０１４６】
触媒
任意の触媒が、エマルジョンの分散相中に存在してよい。これは、有益にもさらにイソ
シアネートと反応してポリウレアを形成する可能性がある第一級アミンへのイソシアネー
トの加水分解を最小限に抑える。この望ましくない反応は、本工程の終了時に残される過
剰なジオールを生じさせて、潜在的に悪臭物質の形成をもたらして架橋結合反応を妨害す
る可能性がある。
【０１４７】
適切な触媒は、アミノもしくは有機金属化合物、例えばＮ，Ｎ’−ジメチルアミノエタ
ノール、Ｎ，Ｎ’−ジメチルシクロヘキシルアミン、ビス−（２−ジメチルアミノエチル
）エーテル、Ｎ，Ｎ’−ジメチルアセチルアミン、ジアミノビシクロオクタン、第１スズ
オクトエートおよびジブチルスズジラウレート、１，３−ビス（ジメチルアミノ）ブタン
、ペンタメチルジエチレントリアミンならびにこれらの混合物を含むことができる。
【０１４８】
触媒の濃度は、典型的には連鎖成長モノマーに比較して０．１から２％である。
【０１４９】
重合条件
上述したように、重合は、典型的には少なくとも２段階で発生する。早期の段階には、
シェルは、好ましくは、好ましい実施形態では約６０℃未満、典型的には１５から５５℃
で行われる反応によって形成される。後期の段階には、内部領域は、約７０℃より高い、
典型的には７０から９５℃の好ましい温度で重合させられる。
【０１５０】
どちらの反応も、重合が実質的に完了するために十分に長時間にわたって進行させられ
、１から３時間が各段階のために典型的である。
【０１５１】
沈殿助剤は、後期の段階の終了時（好ましくは冷却工程後）に加えることができ、この
とき例えば、沈殿助剤の一部分を封入して「毛髪」が該沈殿助剤を含む「毛髪用」粒子を
生じさせるまた別のシェル材料の形成によって該沈殿助剤を該粒子の外面に結合させるた
めにまた別のシェル形成材料（例えばまた別のイソシアネートおよびコモノマー）が加え
られる。
【０１５２】
単純なコア−シェル粒子については、有益剤を除くコアは粒子の質量の８０ｗｔ％以下
であり、シェルは一般に粒子の質量の２０ｗｔ％以上である。
【０１５３】
好ましくは、エマルジョン重合工程は、１ミクロン未満の分散相液滴サイズで実施され
る、いわゆる「ミニエマルジョン」重合である。十分に微細なエマルジョンは、超音波処
理および／または高剪断動的ミキサーもしくは静的ミキサーを含む広範囲の方法によって
得ることができる。ミニエマルジョン生成物は、優れた懸濁化特性を有する。
【０１５４】
ホルムアルデヒドスカベンジャー：
本発明の粒子を含む組成物は、（必要であれば）ホルムアルデヒドスカベンジャーを含
むことができる。ＥＰ１７９７９４７に開示されたホルムアルデヒドスカベンジャーは、
本発明の実施形態において使用できる。また別の実施形態では、ホルムアルデヒドスカベ
ンジャーは、重合の終了時に反応混合物の水相に加えることができる。
【０１５５】
本発明のホルムアルデヒドスカベンジャーは、好ましくは、ホルムアルデヒドと反応し
てこれを除去できるβ−ジカルボニル化合物、モノ−もしくはジ−アミド材料、アミンお
よび他の材料から選択される。
【０１５６】
本発明の適切なβ−ジカルボニル化合物は、ホルムアルデヒドへの求核性攻撃を生じさ
せる酸性水素を有する。
【０１５７】
好ましいβ−ジカルボニル化合物は、アセトアセトアミド（ＢＫＢ（Ｅａｓｔｍａｎ社
から市場で入手できる。））、エチルアセトアセテート（ＥＡＡ（Ｅａｓｔｍａｎ社から
市場で入手できる。））、Ｎ，Ｎ−ジメチレンアセトアミド（ＤＭＡＡ（Ｅａｓｔｍａｎ
社から市場で入手できる。））、アセトアセトン、ジメチル−１，３−アセトンジカルボ
キシレート、１，３−アセトンジカルボン酸、マロン酸、レゾルシノール、１，３−シク
ロヘキサジオン、バルビツール酸、５，５−ジメチル−１，３−シクロヘキサンジオン（
ジメドン）、２，２−ジメチル−１，３−ジオキサン−４，６−ジオン（メルドラム（Ｍ
ｅｌｄｒｕｍ）酸）、サリチル酸、メチルアセトアセテート（ＭＡＡ（Ｅａｓｔｍａｎ社
から市場で入手できる。））、エチル−２−メチルアセトアセテート、３−メチル−アセ
トアセトン、ジメチルマロネート、ジエチルマロネート、１，３−ジメチルバルビツール
酸、レゾルシノール、フロログルシノール、オルシノール、２，４−ジヒドロキシ安息香
酸、３，５−ジヒドロキシ安息香酸およびマロンアミドである。この他の適切なβ−ジカ
ルボニルスカベージャーは、Ｕ．Ｓ．５，１９４，６７４およびＵ．Ｓ．５，４４６，１
９５ならびにＴｏｍａｓｉｎｏ  ｅｔ  ａｌ，Ｔｅｘｔｉｌｅ  Ｃｈｅｍｉｓｔ  ａｎｄ
Ｃｏｌｏｒｉｓｔ，ｖｏｌ．１６，Ｎｏ．１２（１９８４）に列挙されている。
【０１５８】
モノ−もしくはジ−アミドもまた効果的なホルムアルデヒドスカベンジャーとして使用
することができる。
【０１５９】
好ましい有効なモノ−およびジ−アミドスカベンジャーは、ウレア、エチレンウレア、
プロピレンウレア、カプロラクタム、グリコウリル、ヒダントイン、２−オキサゾリジノ
ン、２−ピロリジノン、ウラシル、バルビツール酸、チミン、尿酸、アラントイン、ポリ
アミド、４，５−ジヒドロキシエチレンウレア、モノメチロール−４−ヒドロキシ−４−
メトキシ−５，５−ジメチル−プロピルウレア、ナイロン２−ヒドロキシエチルエチレン
ウレア（ＳＲ−５１１；ＳＲ−５１２（Ｓａｒｔｏｍｅｒ社））、２−ヒドロキシエチル
エチレンウレア（Ｈｙｄｒｏｖａｎｃｅ（Ｎａｔｉｏｎａｌ  Ｓｔａｒｃｈ社））、Ｌ−
シトルリン、ビオチン、Ｎ−メチルウレア、Ｎ−エチルウレア、Ｎ−ブチルウレア、Ｎ−
フェニルウレア、４，５−ジメトキシエチレンウレアおよびスクシンイミドである。
【０１６０】
有効なホルムアルデヒドスカベンジャーであるまた別のクラスの化合物は、ホルムアル
デヒドとの反応によってイミンを形成するアミンである。
【０１６１】
好ましいアミンには、ポリ（ビニルアミン）（Ｌｕｐａｍｉｎ（商標）（ＢＡＳＦ社）
）、アルギニン、リシン、アスパラギン、プロリン、トリプトファン、２−アミノ−２−
メチル−１−プロパノール（ＡＭＰ）；タンパク質、例えばカゼイン、ゼラチン、コラー
ゲン、ホエイタンパク質、大豆タンパク質およびアルブミン；メラミン、ベンゾグアナミ
ン、４−アミノ安息香酸（ＰＡＢＡ）、３−アミノ安息香酸、２−アミノ安息香酸（アン
トラニル酸）、２−アミノフェノール、３−アミノフェノール、４−アミノフェノール、
クレアチン、４−アミノサリチル酸、５−アミノサリチル酸、メチルアントラニレート、
メトキシルアミンＨＣｌ、アントラニルアミド、４−アミノベンズアミド、ｐ−トルイジ
ン、ｐ−アニシジン、スルファニル酸、スルファニルアミド、メチル−４−アミノベンゾ
エート、エチル−４−アミノベンゾエート（ベンゾカイン）、β−ジエチルアミノエチル
−４−アミノベンゾエート（プロカイン）、４−アミノベンズアミド、３，５−ジアミノ
安息香酸および２，４−ジアミノフェノールが含まれる。
【０１６２】
同時係属出願のＵ．Ｓ．Ｌｅｔｔｅｒｓ  ｆｏｒ  Ｐａｔｅｎｔ  Ａｐｐｌｉｃａｔｉ
ｏｎ  Ｎｕｍｂｅｒ  １１／１２３，８９８およびＵ．Ｓ．６，２６１，４８３ならびに
Ｔｏｍａｓｉｎｏ  ｅｔ  ａｌ，Ｔｅｘｔｉｌｅ  Ｃｈｅｍｉｓｔ  ａｎｄ  Ｃｏｌｏｒ
ｉｓｔ，ｖｏｌ．１６，Ｎｏ．１２（１９８４）に開示されている他のアミン。
【０１６３】
他のホルムアルデヒドスカベンジャーは公知であり、例えばヒドラジン、例えば２，４
−ジニトロフェンジルヒドラジンはホルムアルデヒドと反応してヒドラゾンを生じさせる
。この反応はｐＨ依存性で可逆性である。他の好ましいアミンは、１，２−フェニレンジ
アミン、１，３−フェニレンジアミンおよび１，４−フェニレンジアミンの非限定的リス
トから選択することができる。
【０１６４】
さらに、芳香族アミン、トリアミンおよび脂肪族ポリアミンもまた使用できる。これら
のアミンの例は、アニリン、ヘキサメチレン−ジアミン、ビス−ヘキサメチレントリアミ
ン、トリエチル−アミントリアミン、ポリ（プロピレンオキシド）トリアミンおよびポリ
（プロピレングリコール）−ジアミンを含むことができるが、これらに限定されない。
【０１６５】
ＷＯ２００７／０９１２２３に記載のホルムアルデヒドスカベンジャーもまた、本発明
の実施形態において使用できる。これらはナトリウムバイサルファイト、ウレア、システ
イン、システアミン、リシン、グリシン、セリン、カルノシン、ヒスチジン、グルタチオ
ン、３，４−ジアミノ安息香酸、アラントイン、グリコウリル、アントラニル酸、メチル
アントラニレート、メチル４−アミノアベンゾエート、エチルアセトアセテート、アセト
アセトアミド、マロンアミド、アスコルビン酸、１，３−ジヒドロキシアセトン二量体、
ビウレット、オキサミド、ベンゾ−グアナミン、ピログルタミン酸、ピロガロール、メチ
ルガレート、エチルガレート、プロピルガレート、トリエタノールアミン、スクシンアミ
ド、チアベンダゾール、ベンゾトリアゾール、トリアゾール、インドリン、スルファニル
酸、オキサミド、ソルビトール、グルコース、セルロース、ポリ（ビニルアルコール）、
ポリ（ビニルアミン）、ヘキサンジオール、エチレンジアミン−Ｎ，Ｎ’−ビスアセトア
セトアミド、Ｎ−（２−エチルヘキシル）アセトアセトアミド、Ｎ−（３−フェニルプロ
ピル）アセトアセトアミド、リリアール、ヘリオナール、メロナール、トリプラール、５
，５−ジメチル−ｌ，３−シクロヘキサンジオン、２，４−ジメチル−３−シクロヘキセ
ンカルボキサルデヒド、２，２−ジメチル−ｌ，３−ジオキサン−４，６−ジオン、２−
ペンタノン、ジブチルアミン、トリエチレンテトラミン、ベンジルアミン、ヒドロキシシ
トロネロール、シクロヘキサノン、２−ブタノン、ペンタンジオン、デヒドロ酢酸、キト
サンおよび／またはこれらの混合物である。
【０１６６】
特に好ましいスカベンジャーは、ウレア、エチレンウレア、エチルアセトアミド、アセ
トアセトアミドおよびこれらの混合物の内の少なくとも１つを含んでいる。最も好ましい
スカベンジャーは、ウレア、エチレンウレア、エチルアセトアミド、アセトアセトアミド
およびこれらの混合物からなる群から選択される。
【発明を実施するための形態】
【０１６７】
本発明は、最も好ましくは、
ａ）少なくとも１つのポリウレタンシェル；
ｂ）前記シェルの内部で、好ましくはアクリレートおよび／またはメタクリレートを含
むエチレン性不飽和種の連鎖成長重合によって形成される固体コア
を含む５０ミクロン未満の平均径を有する粒子に在する。
【０１６８】
特に好ましいのは、上記の粒子がコア内に吸収されたフレグランスおよび／または該シ
ェルの外側の多糖沈殿助剤を含むことである。特に好ましい粒子は、５０から５００ｎｍ
の粒径を有する。以下でより詳細に記載するように、粒子は特に、皮膚の表面、毛髪また
は洗濯の処理のために意図される組成物に有益な用途を有するが、このとき該沈殿助剤は
処理される表面に直接付着性であるように選択される。
【０１６９】
製品中での使用
本発明の最終製品組成物は、任意の物理的形態、例えば固体、例えば粉末もしくは顆粒
、錠剤、固体の棒、ペースト、ゲルもしくは液体、特別には水性液体であってよい。
【０１７０】
本発明の粒子は、有益には界面活性剤を含有する、ならびに特に洗濯用およびパーソナ
ルケア用組成物に組み込むことができる。粒子は、典型的には前記組成物中に全組成物の
重量の０．００１％から１０％、好ましくは０．００５％から７．５５％、最も好ましく
は０．０１％から５％の濃度で含まれる。
【０１７１】
洗濯用途のためには、本組成物中の１つの有効成分は、好ましくは、界面活性剤または
繊維製品コンディショニング剤である。１つより多い有効成分を含めることができる。一
部の用途のためには、有効成分の混合物を使用できる。
【０１７２】
本発明の粒子を含む調製組成物は、石鹸および非石鹸アニオン性、カチオン性、非イオ
ン性、両性および両性イオン性界面活性化合物およびこれらの混合物から選択できる界面
活性化合物（界面活性剤）を含有することができる。多数の適切な界面活性化合物を利用
することができ、文献、例えばＳｃｈｗａｒｔｚ，Ｐｅｒｒｙ  ａｎｄ  Ｂｅｒｃｈによ
る「Ｓｕｒｆａｃｅ−Ａｃｔｉｖｅ  Ａｇｅｎｔｓ  ａｎｄ  Ｄｅｔｅｒｇｅｎｔｓ」，
Ｖｏｌｕｍｅｓ  Ｉ  ａｎｄ  ＩＩの中に十分に記載されている。使用できる好ましい界
面活性化合物は、石鹸ならびに合成非石鹸アニオン性および非イオン性化合物である。
【０１７３】
本発明の組成物は、直鎖状アルキルベンゼンスルホネート、特にＣ８からＣ１５のアル
キル鎖長を有する直鎖状アルキルベンゼンスルホネートを含有することができる。直鎖状
アルキルベンゼンスルホネートの濃度が、全組成物の重量で０ｗｔ％から３０ｗｔ％、よ
り好ましくは１ｗｔ％から２５ｗｔ％、最も好ましくは２ｗｔ％から１５ｗｔ％であれば
好ましい。
【０１７４】
組成物は、上記に引用したパーセンテージに追加した量で他のアニオン性界面活性剤を
含有することができる。適切なアニオン性界面活性剤は、当業者には周知である。例には
、第一級および第二級アルキルスルフェート、特にＣ８からＣ１５第一級アルキルスルフ
ェート；アルキルエーテルスルフェート；オレフィンスルホネート；アルキルキシレンス
ルホネート；ジアルキルスルホスクシネート；および脂肪酸エステルスルホネートが含ま
れる。ナトリウム塩が一般に好ましい。
【０１７５】
組成物は、さらに非イオン性界面活性剤を含有することができる。使用できる非イオン
性界面活性剤には、第一級および第二級アルコールエトキシレート、特にアルコール１モ
ル当たり平均１から２０モルのエチレンオキシドを用いてエトキシル化されたＣ８からＣ
２０脂肪族アルコールおよびより好ましくはアルコール１モル当たり平均１から１０モル
のエチレンオキシドを用いてエトキシル化されたＣ１０からＣ１５第一級および第二級脂
肪族アルコールが含まれる。非エトキシル化非イオン性界面活性剤には、アルキルポリグ
リコシド、グリセロールモノエーテルおよびポリヒドロキシアミド（グルカミド）が含ま
れる。
【０１７６】
非イオン性界面活性剤の濃度が本発明の粒子を含む完全に調製された組成物の重量で０
ｗｔ％から３０ｗｔ％、好ましくは１ｗｔ％から２５ｗｔ％、最も好ましくは２ｗｔ％か
ら１５ｗｔ％であれば好ましい。
【０１７７】
任意の従来型繊維製品コンディショニング剤を使用できる。コンディショニング剤は、
カチオン性または非イオン性であってよい。繊維製品コンディショニング剤化合物が主要
な洗濯洗剤組成物中で使用される場合、該化合物は、典型的には非イオン性であろう。リ
ンス相内で使用するためには、該化合物は、典型的にはカチオン性であろう。該化合物は
、本発明の粒子を含む完全に調製された組成物の重量で、例えば０．５％から３５％、好
ましくは１％から３０％、より好ましくは３％から２５％の量で使用されてよい。
【０１７８】
適切なカチオン性繊維製品柔軟剤化合物は、Ｃ２０以上の平均連鎖長を有する単一アル
キルもしくはアルケニル長鎖を含む実質的水不溶性第四級アンモニウム材料、またはより
好ましくはＣ１４以上の平均連鎖長を有する極性頭基および２本のアルキルもしくはアル
ケニル鎖を含む化合物である。好ましくは、繊維製品柔軟剤化合物は、Ｃ１６以上の平均
連鎖長を各々が有する２本の長鎖アルキルもしくはアルケニル鎖を有する。最も好ましく
は、長鎖アルキルもしくはアルケニル基の少なくとも５０％は、Ｃ１８以上の連鎖長を有
する。繊維製品柔軟剤化合物の長鎖アルキルもしくはアルケニル基が大部分は直鎖状であ
れば好ましい。
【０１７９】
２つの長鎖脂肪族基を有する第四級アンモニウム化合物、例えばジステアリルジメチル
アンモニウムクロライドおよびジ（硬化タローアルキル）ジメチルアンモニウムクロライ
ドは、市販で入手できるリンスコンディショナー組成物において広範に使用されている。
これらのカチオン性化合物の他の例は、「Ｓｕｒｆａｃｔａｎｔｓ  Ｓｃｉｅｎｃｅ  Ｓ
ｅｒｉｅｓ」ｖｏｌｕｍｅ  ３４  ｅｄ．Ｒｉｃｈｍｏｎｄ  １９９０，ｖｏｌｕｍｅ  
３７  ｅｄ．Ｒｕｂｉｎｇｈ  １９９１  ａｎｄ  ｖｏｌｕｍｅ  ５３  ｅｄｓ．Ｃｒｏ
ｓｓ  ａｎｄ  Ｓｉｎｇｅｒ  １９９４，Ｍａｒｃｅｌ  Ｄｅｋｋｅｒ  Ｉｎｃ．Ｎｅｗ
Ｙｏｒｋ」の中に見いだすことができる。
【０１８０】
繊維製品柔軟剤化合物は、好ましくは優れた柔軟化を提供する化合物であり、２５℃よ
り高い、好ましくは３５℃より高い、最も好ましくは４５℃より高い連鎖溶融ＬβからＬ
αへの遷移温度を特徴とする。このＬβからＬαへの遷移は、Ｈａｎｄｂｏｏｋ  ｏｆ  
Ｌｉｐｉｄ  Ｂｉｌａｙｅｒｓ」，Ｄ  Ｍａｒｓｈ，ＣＲＣ  Ｐｒｅｓｓ，Ｂｏｃａ  Ｒ
ａｔｏｎ，Ｆｌｏｒｉｄａ，１９９０（１３７および３３７頁）において規定された示差
走査熱量測定法によって測定することができる。
【０１８１】
実質的水不溶性繊維製品柔軟剤化合物は、２０℃の脱塩水中で１×１０−３ｗｔ％未満
の溶解度を有する繊維製品柔軟剤化合物であると規定されている。好ましくは、繊維製品
柔軟剤化合物は、１×１０−４ｗｔ％未満、より好ましくは１×１０−８未満から１×１
０−６ｗｔ％の溶解度を有する。
【０１８２】
特に好ましいのは、少なくとも１つのエステル結合、好ましくは２つのエステル結合に
よって分子に結合された２つのＣ１２−２２アルキルもしくはアルケニル基を有する水不
溶性第四級アンモニウム材料であるカチオン性繊維製品柔軟剤化合物である。ジ（タロー
オキシルオキシエチル）ジメチルアンモニウムクロライドおよび／またはこの硬化タロー
アナログは、このクラスの特に好ましい化合物である。
【０１８３】
第２に好ましいタイプは、例えば、ＵＳ３９１５８６７に記載されているようにトリエ
タノールアミン（以後は「ＴＥＡクアットと呼ぶ）に由来する化合物を含んでいる。適切
な材料は、例えば、Ｎ−メチル−Ｎ，Ｎ，Ｎ−トリエタノールアミンジタローエステルま
たはジ−硬化−タローエステル第四級アンモニウムクロライドもしくはメトスルフェート
である。市販で入手できるＴＥＡクアットの例には、どちらも部分不飽和であるＲｅｗｏ
ｑｕａｔ  ＷＥ１８およびＲｅｗｏｑｕａｔ  ＷＥ２０（例、ＷＩＴＣＯ社）、完全飽和
しているＴｅｔｒａｎｙｌ  ＡＯＴ−１（例、ＫＡＯ社）、完全飽和しているＳｔｅｐａ
ｎｔｅｘ  ＶＰ  ８５（例、Ｓｔｅｐａｎ社）が含まれる。
【０１８４】
第四級アンモニウム材料が生物学的に生分解性であれば有益である。
【０１８５】
さらに繊維製品のための主要洗濯用組成物において使用できる所定のモノ−アルキルカ
チオン性界面活性剤を含めることも可能である。使用できるカチオン性界面活性剤には、
一般式Ｒ１Ｒ２Ｒ３Ｒ４Ｎ＋Ｘ−（式中、Ｒ基は長い、または短い炭化水素鎖、典型的に
はアルキル、ヒドロキシアルキルもしくはエトキシル化アルキル基であり、Ｘは対イオン
である。）の第四級アンモニウム塩（例えば、Ｒ１がＣ８−Ｃ２２アルキル基、好ましく
はＣ８−Ｃ１０またはＣ１２−Ｃ１４アルキル基であり、Ｒ２はメチル基であり、ならび
に同一もしくは相違していてもよいＲ３およびＲ４は、メチルもしくはヒドロキシエチル
基である化合物）；およびカチオン性エステル（例えば、クロリンエステル）が含まれる
。
【０１８６】
界面活性化合物（界面活性剤）の選択および存在する量は、洗剤組成物の使用目的に左
右される。繊維製品洗濯用組成物では、当分野の熟練の調製者には周知であるように、手
洗い製品および様々なタイプの洗濯機において使用することを目的とする製品のための様
々な界面活性剤系を選択することができる。
【０１８７】
存在する界面活性剤の総量は、さらに最終使用目的に左右され、十分に調製された製品
では、例えば繊維製品を手洗いするための組成物中では６０ｗｔ％と高くてよい。繊維製
品の機械洗濯用の組成物中では、５から４０ｗｔ％の量が一般に適切である。典型的には
、組成物は、重量で少なくとも２ｗｔ％、例えば２から６０％、好ましくは１５から４０
％、最も好ましくは２５から３５％の界面活性剤を含んでいる。
【０１８８】
大多数の繊維製品全自動洗濯機において使用するために適切な洗剤組成物は、一般には
、アニオン性非石鹸系界面活性剤、もしくは非イオン性界面活性剤または任意で石鹸とと
もにこれら２つの任意の適切な比での組み合わせを含有する。主要繊維製品洗濯用組成物
として使用する場合は、組成物は、一般に１つ以上の洗浄力ビルダーをさらに含有する。
組成物中の洗浄力ビルダーの総量は、典型的には組成物の重量で５から８０ｗｔ％、好ま
しくは１０から６０ｗｔ％の範囲に及ぶ。
【０１８９】
存在してよい無機ビルダーには、例えばＧＢ１４３７９５０（Ｕｎｉｌｅｖｅｒ社）に
開示されたように、所望であればカルシウムカーボネートのための結晶化種子と組み合わ
せたナトリウムカーボネート；結晶および非晶質アルミノシリケート、例えばＧＢ１４７
３２０１（Ｈｅｎｋｅｌ社）に開示されたゼオライト、ＧＢ１４７３２０２（Ｈｅｎｋｅ
社）に開示された非晶質アルミノシリケートおよびＧＢ１４７０２５０（Ｐｒｏｃｔｅｒ
＆  Ｇａｍｂｌｅ社）に開示された混合結晶／非晶質アルミノシリケート；ならびにＥ
Ｐ６４５１４Ｂ（Ｈｏｅｃｈｓｔ社）に開示された層状シリケートが含まれる。無機ホス
フェートビルダー、例えばナトリウムオルトホスフェート、ピロホスフェートおよびトリ
ポリホスフェートもまた、本発明とともに使用するために適切である。
【０１９０】
本発明の組成物は、好ましくはアルカリ金属、好ましくはナトリウム、アルミノシリケ
ートビルダーを含有する。ナトリウムアルミノシリケートは、一般には１０から７０重量
％（無水ベース）、好ましくは２５から５０ｗｔ％の最終製品調製物量で組み込むことが
できる。
【０１９１】
アルカリ金属アルミノシリケートは、結晶もしくは非晶質またはこれらの混合物のいず
れかであってよく、一般式：０．８  １．５Ｎａ２Ｏ．Ａｌ２Ｏ３．０．８  ６ＳｉＯ２
を有する。
【０１９２】
これらの材料は、ある程度の結合水を含有しており、少なくとも５０ｍｇのＣａＯ／ｇ
のカルシウムイオン交換能力を有することが必要とされる。好ましいナトリウムアルミノ
シリケートは、１．５  ３．５ＳｉＯ２単位（上記の式内で）を含有する。非晶質および
結晶材料はどちらも、文献において十分に記載されているようにナトリウムシリケートと
ナトリウムアルミネートとの反応によって容易に調製することができる。適切な結晶性ナ
トリウムアルミノシリケートイオン交換洗浄力ビルダーは、例えばＧＢ１４２９１４３（
Ｐｒｏｃｔｅｒ  ＆  Ｇａｍｂｌｅ社）の中で記載されている。このタイプの好ましいナ
トリウムアルミノシリケートは、周知の市販で入手できるゼオライトＡおよびＸならびに
これらの混合物である。
【０１９３】
ゼオライトは、洗濯用洗剤粉末において現在広範に使用されている、市販で入手できる
ゼオライト４Ａであってよい。しかし、本発明の好ましい実施形態によると、本発明の組
成物中に組み込まれたゼオライトビルダーは、ＥＰ３８４０７０Ａ（Ｕｎｉｌｅｖｅｒ社
）に記載されて主張された最高アルミニウムゼオライトＰ（ゼオライトＭＡＰ）である。
ゼオライトＭＡＰは、１．３３を超えない、好ましくは０．９０から１．３３の範囲内お
よびより好ましくは０．９０から１．２０の範囲内のシリコーン対アルミニウム重量比を
有するゼオライトＰタイプのアルカリ金属アルミノシリケートであると規定されている。
【０１９４】
特に好ましいのは、１．０７を超えない、より好ましくは約１．００のシリコーン対ア
ルミニウム重量比を有するゼオライトＭＡＰである。ゼオライトＭＡＰのカルシウム結合
能力は、一般に無水材料１ｇ当たり少なくとも１５０ｍｇのＣａＯである。
【０１９５】
存在してよい有機ビルダーには、ポリカルボキシレートポリマー、例えばポリアクリレ
ート、アクリル酸／マレイン酸コポリマーおよびアクリル酸ホスフィネート；モノマーポ
リカルボキシレート、例えばシトレート、グルコネート、オキシジスクシネート、グリセ
ロールモノ、ジ−およびトリスクシネート、カルボキシメチルオキシスクシネート、カル
ボキシメチルオキシマロネート、ジピコリネート、ヒドロキシエチルイミノジアセテート
、アルキルおよびアルケニルマロネートおよびスクシネート；ならびにスルホン化脂肪酸
塩が含まれる。このリストは、排他的であることは意図されていない。
【０１９６】
特に好ましい有機ビルダーは、５から３０ｗｔ％、好ましくは１０から２５ｗｔ％の量
で十分に調製された組成物中で適切に使用されるシトレート；および適切には０．５から
１５ｗｔ％、好ましくは１から１０ｗｔ％の量で使用されるアクリル酸ポリマー、より特
別にはアクリル酸／マレイン酸コポリマーである。
【０１９７】
無機および有機両方のビルダーは、好ましくはアルカリ金属塩、特別にはナトリウム塩
形で存在する。
【０１９８】
本発明による粒子を含む組成物は、適切には漂白剤系も含有することができる。繊維製
品洗濯用組成物は、望ましくはペルオキシ漂白化合物、例えば、水溶液中で過酸化水素を
産生できる無機過酸塩もしくは有機ペルオキシ酸を含有することができる。
【０１９９】
適切なペルオキシ漂白化合物には、有機ペルオキシド、例えばウレアペルオキシドおよ
び無機過酸塩、例えばアルカリ金属ペルボレート、ペルカーボネート、ペルホスフェート
、ペルシリケートおよびペルスルフェートが含まれる。好ましい無機過酸塩は、ナトリウ
ムペルボレート一水和物および四水和物ならびにナトリウムペルカーボネートである。
【０２００】
特に好ましいのは、水分による不安定化に対する保護コーティングを有するナトリウム
ペルカーボネートである。ナトリウムメタボレートおよびナトリウムシリケートを含む保
護コーティングを有するナトリウムペルカーボネートは、ＧＢ２１２３０４４Ｂ（Ｋａｏ
社）に開示されている。
【０２０１】
ペルオキシ漂白化合物は、十分に調製された生成物中で適切には０．１から３５ｗｔ％
、好ましくは０．５から２５ｗｔ％の量で存在する。ペルオキシ漂白化合物は、低い洗浄
温度での漂白作用を改良するために漂白活性剤（漂白前駆体）と結び付けて使用できる。
漂白前駆体は、適切には０．１から８ｗｔ％、好ましくは０．５から５ｗｔ％の量で存在
する。
【０２０２】
好ましい漂白前駆体は、ペルオキシカルボン酸前駆体、より特別には過酢酸前駆体およ
びｐｅｒｎｏａｎｏｉｃ  ａｃｉｄ前駆体である。本発明において使用するために適切な
特に好ましい漂白前駆体は、Ｎ，Ｎ，Ｎ’，Ｎ’−テトラセチルエチレンジアミン（ＴＡ
ＥＤ）およびナトリウムノナノイルオキシベンゼンスルホネート（ＳＮＯＢＳ）である。
ＵＳ４７５１０１５およびＵＳ４８１８４２６（Ｌｅｖｅｒ  Ｂｒｏｔｈｅｒｓ社）なら
びにＥＰ４０２９７１Ａ（Ｕｎｉｌｅｖｅｒ社）に開示された新規な第四級アンモニウム
およびホスホニウム漂白前駆体、ならびにＥＰ２８４２９２ＡおよびＥＰ３０３５２０Ａ
（Ｋａｏ社）に開示されたカチオン性漂白前駆体もまた重要である。
【０２０３】
漂白系は、ペルオキシ酸が補給されてよい、またはペルオキシ酸と置換されてもよい。
このような過酸の例は、ＵＳ４６８６０６３およびＵＳ５３９７５０１（Ｕｎｉｌｅｖｅ
ｒ社）の中に見いだすことができる。好ましい例は、ＥＰＡ３２５２８８、ＥＰＡ３４９
９４０、ＤＥ３８２３１７２およびＥＰ３２５２８９の中に記載されたイミドペルオキシ
カルボン酸のクラスの過酸である。特に好ましい例は、フタルイミドペルオキシカプロン
酸（ＰＡＰ）である。このような過酸は、適切には０．１から１２ｗｔ％、好ましくは０
．５から１０ｗｔ％で存在する。
【０２０４】
漂白安定剤（遷移金属封鎖剤）は、さらにまた十分に調製された生成物中に存在してい
てもよい。適切な漂白安定剤には、エチレンジアミンテトラアセテート（ＥＤＴＡ）、ポ
リホスホネート、例えばＤｅｑｕｅｓｔ（商標）および非ホスフェート安定剤、例えばＥ
ＤＤＳ（エチレンジアミンジスクシン酸）が含まれる。これらの漂白安定剤は、さらにま
た低濃度の漂白種または非漂白種を含有する最終製品における特に染み抜きのために有用
である。
【０２０５】
特に好ましい漂白系は、ペルオキシ漂白化合物（好ましくはナトリウムペルカーボネー
トを場合により漂白活性剤とともに）、およびＥＰ４５８３９７Ａ、ＥＰ４５８３９８Ａ
およびＥＰ５０９７８７Ａ（Ｕｎｉｌｅｖｅｒ社）に記載されて主張された遷移金属漂白
触媒を含んでいる。
【０２０６】
有益には、本発明の組成物では、有益剤、特に漂白剤に感受性である香料成分を使用で
きるが、これは例えば粒子内への香料成分のカプセル封入が香料成分もしくは他の有益剤
へある程度の保護を提供するからである。
【０２０７】
十分に調製された組成物は、さらにまた１つ以上の酵素を含有することができる。
【０２０８】
適切な酵素には、洗剤組成物に組み込むために使用できるプロテアーゼ、アミラーゼ、
セルラーゼ、オキシダーゼ、ペルオキシダーゼおよびリパーゼが含まれる。好ましいタン
パク質分解酵素（プロテアーゼ）は、加水分解反応における繊維製品の染みにおけるよう
に存在する場合は染みのタンパク質のタイプを分解または変化させる触媒的活性タンパク
質材料である。これらは、任意の適切な起源、例えば植物、動物、細菌または酵母起源の
材料であってよい。
【０２０９】
様々な量および起源ならびに４から１２の様々なｐＨ範囲にある活性を有するタンパク
質分解酵素またはプロテアーゼは、入手することができ、本発明において使用できる。適
切なタンパク質分解酵素の例は、Ｂ．Ｓｕｂｔｉｌｉｓ（サブチリス）の特定の菌株Ｂ．
ｌｉｃｈｅｎｉｆｏｒｍｉｓ（リケニホルミス）から入手されるサブチリシン、例えばＧ
ｅｎｅｎｃｏｒ  Ｉｎｔｅｒｎａｔｉｏｎａｌ  Ｎ．Ｖ．社、オランダ国デルフト）によ
って供給される市販で入手できるサブチリシンであるＭａｘａｔａｓｅ（商標）およびＮ
ｏｖｏｚｙｍｅｓ  Ｉｎｄｕｓｔｒｉ  Ａ／Ｓ社（デンマーク国コペンハーゲン）によっ
て供給されるＡｌｃａｌａｓｅ（商標）である。
【０２１０】
特に適切であるのは、８から１２のｐＨ範囲を通して最高活性を有するバチルスの菌株
から得られ、例えばＮｏｖｏｚｙｍｅｓ  Ｉｎｄｕｓｔｒｉ  Ａ／Ｓ社から登録商標のＥ
ｓｐｅｒａｓｅ（商標）およびＳａｖｉｎａｓｅ（商標）を付けて市販で入手できるプロ
テアーゼである。これらや類似の酵素の調製は、ＧＢ１２４３７８５に記載されている。
他の市販のプロテアーゼは、Ｋａｚｕｓａｓｅ（商標）（Ｓｈｏｗａ  Ｄｅｎｋｏ社、日
本国から入手可能）、Ｏｐｔｉｍａｓｅ（商標）（Ｍｉｌｅｓ  Ｋａｌｉ  Ｃｈｅｍｉｅ
社、独国ハノーバー）およびＳｕｐｅｒａｓｅ（商標）（Ｐｆｉｚｅｒ社、米国から入手
可能）である。
【０２１１】
洗浄酵素は、一般に生成物上で約０．１から約３．０ｗｔ％の量で顆粒形で十分に調製
された生成物中で使用される。しかし、任意の適切な物理的形態の酵素を使用できる。有
益には、本発明の組成物では、有益剤、特に酵素に感受性である香料成分を使用できるが
、これは例えば粒子内の香料成分（または他の有益剤）のカプセル封入が香料成分（また
は他の有益剤）へある程度の保護を提供するからである。
【０２１２】
本発明の組成物は、洗浄力を増加させ処理を容易にするために、アルカリ金属、好まし
くはナトリウムカーボネートを含有することができる。ナトリウムカーボネートは、十分
に調製された生成物中で適切には１から６０ｗｔ％、好ましくは２から４０ｗｔ％の範囲
の量で存在してよい。しかし、ナトリウムカーボネートをほとんどまたは全く含有してい
ない組成物もまた、本発明の範囲内に含まれる。
【０２１３】
十分に調製された洗剤組成物は、洗浄液中に（典型的には洗濯サイクル中に）希釈され
ると、典型的には主要洗濯用洗剤のために洗浄液の７から１０．５のｐＨを生じさせる。
【０２１４】
粒子状洗剤組成物は、適切には適合する熱非感受性成分のスラリーをスプレー乾燥し、
次に該スラリーを介して処理するためには適合しないこれらの成分をスプレーする、また
は後投与することによって調製される。熟練の洗剤調製者であれば、困難を伴わずにいず
れの成分を該スラリー内に含めるべきか、および含めるべきではないかを決定することが
できる。本発明の香料粒子は、後投与によって加えることが特に有用である。
【０２１５】
粒子状洗剤組成物は、好ましくは、少なくとも４００ｇ／リットル、より好ましくは５
００ｇ／リットルのバルク密度を有する。特に好ましい組成物は、少なくとも６５０ｇ／
リットル、より好ましくは少なくとも７００ｇ／リットルのバルク密度を有する。
【０２１６】
当該の粉末は、スプレー乾燥粉末の後塔高密度化または全体的に非塔法、例えば乾燥混
合および造粒のいずれかによって調製できる；どちらの場合も有益には高速ミキサー／造
粒機を使用できる。高速ミキサー／造粒機を使用する工程は、例えば、ＥＰ３４００１３
Ａ、ＥＰ３６７３３９Ａ、ＥＰ３９０２５１ＡおよびＥＰ４２０３１７Ａ（Ｕｎｉｌｅｖ
ｅｒ社）に開示されている。
【０２１７】
液体洗剤組成物は、必要濃度で成分を含有する組成物を提供するために任意の所望の順
序で必須成分およびこれらの任意の成分を混合する工程によって調製できる。本発明によ
る液体組成物は、さらにまた従来型液体洗剤に比較して低濃度の水を含有することを意味
するコンパクト形にあってもよい。
【０２１８】
上記のように、本発明の粒子は、有益剤の（特に香料の）「後期変形添加（ｌａｔｅ  
ｖａｒｉａｎｔ  ａｄｄｉｔｉｏｎ）」を特徴とする製品を製造するための工程に特に適
合する。
【０２１９】
本発明をさらに詳細に理解し、これを実施することができるために、以下では実施例を
参照してより詳細に説明する。
【実施例】
【０２２０】
一般
有益剤
香料は、複雑な分子の混合物である傾向がある。これらの実施例のためには、他に特に
記載しない限り、単純化した再現性のモデル香料を使用した。モデル香料は、トップノー
ト、ミドルノートおよびベースノートに関連する３つの組成物に分けられる。
【０２２１】
【表１】
2016148042.tif 000002
【０２２２】
【表２】
2016148042.tif 000003
【０２２３】
【表３】
2016148042.tif 000004
【０２２４】
粒子の調製
全てのミニエマルジョン合成について、一般的方法に従った；典型的な例は以下のとお
りである。
【０２２５】
１．下記を３０ｍｌバイアル中で結合した：
ポリ（フェニルイソシアネート）（３．８６ｇ）−ステップ成長重合のための架橋剤；
イソホロンジイソシアネート（８．０５ｇ）−ステップ成長重合のためのコモノマー；
トップノート香料（３．２ｇ）−有益剤（存在する場合）；
ジブチルスズジラウレート（０．０８８ｇ）−触媒；
ヘキサデカン（１．２３ｇ）−共界面活性剤；
メチルメタクリレート（８．３２ｇ）−連鎖成長重合のためのモノマー；
２，２’−アゾビスイソブチロニトリル（０．０８３ｇ）−連鎖成長重合のためのフリ
ーラジカル開始剤；
【０２２６】
２．下記を６７．１ｇの水中に溶解させ、１０℃未満に冷却した：
ナトリウムドデシルスルフェート（１．２３ｇ）−乳化剤；
１，１，１−トリス（ヒドロキシメチル）プロパン（１．５２ｇ）−ステップ成長ポリ
マーのための架橋剤１，６−ヘキサンジオール（４．２８ｇ）−ステップ成長重合のため
のコモノマー；
【０２２７】
３．超音波プローブを使用して、（１）および（２）で得られた２相を氷浴中で冷却し
ながら３分間にわたり混合した。
【０２２８】
４．工程（３）の結果として生じるミニエマルジョン溶液を丸底フラスコ内に配置し、
５５℃の外部温度および２００ｒｐｍで３時間にわたり撹拌した。
【０２２９】
５．３時間後、温度を８５℃へ上昇させ、反応液をさらに２時間撹拌した。
【０２３０】
６．５時間後、反応液を冷却してデカンテーションした。
【０２３１】
反応容器および撹拌器は、凝固物および砂粒形成の徴候についてチェックしなければな
らない。最終固体含量を重量分析によって決定した。
【０２３２】
綿沈殿助剤グラフト化の手順：
１．１％のＬＢＧ／キシログルカンは、１ｇのポリ（サッカリド）を９９ｇの沸騰水中
へホモジナイザーを用いて１２，０００ｒｐｍで２分間撹拌することで溶解させることに
よって調製する。
【０２３３】
２．１００ｇの２０％固体の（ミニ）エマルジョン粒子を丸底フラスコ内に測り入れる
。
【０２３４】
３．このフラスコに、２０ｇのポリ（サッカリド）ストック液を加える。
【０２３５】
４．オーバーヘッド型撹拌器およびコンデンサーを取り付け、８０℃に加熱する。
【０２３６】
５．混合液を３５０ｒｐｍで１時間にわたり撹拌した後、アスコルビン酸（１ｍＬの水
中で０．０９６ｇ）およびメチルアクリレート（１．０１ｇ）を加える。
【０２３７】
６．混合液を２分間撹拌した後、３０％の過酸化水素溶液（０．２７５ｇ）を加える。
【０２３８】
７．９０分後、さらに一部分のアスコルビン酸（０．５ｍＬの水中で０．０３２）およ
び３０％の過酸化水素（０．０９ｇ）を加える。
【０２３９】
８．反応が終了したら（３から４時間後）、反応液を冷却し、標識したジャーに移す。
【０２４０】
ポリエステル沈殿助剤グラフト化の手順：
１．１％ＰＥＴ−ＰＯＥＴは、１ｇのポリマーを９９ｇの沸騰水中へホモジナイザーを
用いて１２，０００ｒｐｍで２分間撹拌しながら溶解させることによって調製する。
【０２４１】
２．１００ｇの２０％固体の（ミニ）エマルジョン粒子を丸底フラスコ内に測り入れる
。
【０２４２】
３．このフラスコに、２０ｇのポリ（サッカリド）ストック液を加える。
【０２４３】
４．オーバーヘッド型撹拌器およびコンデンサーを取り付け、８０℃に１時間加熱する
。
【０２４４】
５．反応液を２５℃へ再び冷却する。
【０２４５】
６．５分間かけてイソホロンジイソシアネート（２．１７ｇ）およびジブチルスズジラ
ウレート（０．０３ｇ）を滴下し、さらに５５分間撹拌する。
【０２４６】
７．水（１．６５ｇ）中に溶解させた１，６−ヘキサンジオール（１．１６ｇ）を加え
、８０℃に加熱し、２時間撹拌する。
【０２４７】
８．反応が終了したら（４から５時間後）、反応液を冷却させ、標識したジャーに移す
。
【０２４８】
洗浄実験：
洗浄実験では、粒子沈殿を以下のとおりに濁度によって測定した：
ａ）ストック液の調製：
・界面活性剤ストック：（１０ｇ／Ｌ、５０：５０のＬＡＳ：Ａ７）は、脱イオン水中
に直鎖状アルキルベンゼンスルホネート（９．０９ｇ、ＬＡＳ（５５％活性））およびＳ
ｙｎｐｅｒｏｎｉｃ  Ａ７（５ｇ）を計１リットルへ溶解させることによって調製した。
【０２４９】
・基本バッファーストック液：（０．１Ｍ）は、炭酸ナトリウム（７．５４６５ｇ）お
よび炭酸水素ナトリウム（２．４１９５ｇ）を脱イオン水中に計１リットルへ溶解させる
ことによって調製した。
【０２５０】
ｂ）洗浄液の調製：
基本バッファーストック（１０ｍｌ）および界面活性剤ストック（１０ｍｌ）を５００
ｍｌのＬｉｎｉｔｅｓｔポットに加え、８０ｍｌの脱イオン水を加えてｐＨ１０．５で緩
衝して１ｇ／Ｌの界面活性剤（５０：５０、ＬＡＳ：Ａ７）を含有する洗浄液を生成した
。
【０２５１】
ｃ）模擬洗浄：
．０４ｇ（洗浄液上で４００ｐｐｍ）のポリマー粒子：未修飾カプセルを各々洗浄液を
含有するｌｉｎｉｔｅｓｔポットに加え、確実に混合するためにわずかに撹拌した。洗浄
は各サンプルについて２回ずつ実施し、結果を平均化した。５ｍｌのアリコートを各々か
ら取り出し、４００ｎｍでの吸光度を１ｃｍのキュベットを使用して記録した。この吸光
度値は、模擬洗浄工程前の洗浄液中の１００％粒子を表している。
【０２５２】
ｄ）Ｌｉｎｉｔｅｓｔ装置および手順：
２０ｃｍ×２０ｃｍの１片の非蛍光綿（または必要に応じて編みポリエステル）を洗浄
液およびポリマー粒子を含有する各ｌｉｎｉｔｅｓｔポット内に配置し、このポットを密
封した。
【０２５３】
Ｌｉｎｉｔｅｓｔ（商標）は、実験室規模の洗濯機（例、Ｈｅｒａｅｕｓ社製）である
。この装置は、国際標準試験仕様のための要件を遵守するように設計および構築されてい
る。この装置は、特に洗浄液対布地の低い比率が使用される場合に小規模の洗浄および染
み抜き試験のために使用される。
【０２５４】
市販で利用できるＬｉｎｉｔｅｓｔの様々なモデルがある。この場合に使用したモデル
は、４０ｒｐｍの単一回転速度を有する。キャリアは、１２個の５００ｍｌスチール製容
器に適応することができ、１００℃までの温度で作動させることができる。
【０２５５】
Ｌｉｎｉｔｅｓｔは２０リットルのタンク、制御システムおよび駆動機構を含んでいる
。タンクの基部にある永久サーモスタット制御管状加熱素子が浴液を必要な温度へ加熱す
る。ステンレススチール構造全体は、ギア付きモータによって駆動される回転水平キャリ
ア上に取り付けられている試料容器への効率的な熱伝達を保証する。キャリアの回転運動
は、液体を連続動作で容器の一端から他方の端へ液体を「投げる」。この運動は、機械的
洗浄工程を模擬し、追加の機械的作用はスチール製ボールベアリングもしくはディスクを
使用することによって得ることができる。
【０２５６】
Ｌｉｎｉｔｅｓｔポットは、Ｌｉｎｉｔｅｓｔｅｒクレードルに取り付け、主要洗浄を
模擬するために４０℃で４５分間回転させた。
【０２５７】
布地を次に取り出し、手で絞り、残っている洗浄液の５ｍｌアリコートを取り出し、上
述のように１ｃｍキュベットを使用して４００ｎｍでの吸光度を測定した。初期検量線の
内挿から、洗浄後に洗浄液に残留している粒子の濃度を決定することができたので、そこ
で布地上に沈殿した（洗浄沈殿）の濃度を差によって決定することができた。
【０２５８】
Ｌｉｎｉｔｅｓｔポットを次に完全にすすぎ洗い、「絞った」布地をポットに戻し、１
２５ｍｌの脱イオン水を加えた。Ｌｉｎｉｔｅｓｔｅｒ浴水を排水し、ポットをクレード
ルに取り付け、すすぎ手順を模擬するために周囲温度（約２０℃）で１０分間回転させた
。次に布地を取り出し、手で絞った。すすぎ液の５ｍｌアリコートを取り出し、４００ｎ
ｍでの吸光度を決定した。上述のように初期校正プロットの内挿はすすぎ中に布地から取
り除かれた粒子濃度を決定することを可能にしたので、すすぎ前に沈殿した初期濃度との
比較によって、布地からの消失パーセンテージを決定することができた。この手順は、第
２回および第３回のすすぎからの消失を模擬して決定するためにさらに２回繰り返した。
【０２５９】
以下の実施例では、全ての量は、他に特に規定しない限り、グラムで提示した。粒子内
の香料残留は、粒子をモデル洗濯用洗剤調製物中に配置し、経過時間後に遊離したまま残
留している香料の比率を決定することによって決定する。界面活性剤基剤中の香料含量の
減少は、比色アッセイによって決定した。
【０２６０】
[実施例１]
【０２６１】
【表４】
2016148042.tif 000005
【０２６２】
架橋剤の濃度は、イソシアネートまたはヒドロキシル基の三官能分子、即ちポリ（フェ
ニルイソシアネート）または１，１，１−トリス（ヒドロキシル−メチル）プロパン上の
パーセンテージを意味する。残留物は、二官能鎖延長分子、つまりイソホロンジイソシア
ネートまたは１，６−ヘキサンジオール上に存在する。
【０２６３】
調製した材料は、固体２％で０．７５％のトップノート香料を含有する非濃縮洗濯液体
洗剤基剤に加えた。これらの材料を次に１、５および８日後に、どの位の香料が粒子内に
吸収されていたかを決定するために分析した。ブランク測定は、粒子自体からの反応がな
いことを保証するために実施し、Ｔ＝０測定値は、基剤にミニエマルジョン粒子の代わり
に水を加えることによって調製した。
【０２６４】
非架橋粒子（実施例１．７）は香料を極めてわずかしか吸着しなかった。香料吸収にお
ける総合的増加は、架橋剤の濃度の増加とともに観察された。最高架橋剤濃度では、およ
そ３５％の香料が吸着されている。
【０２６５】
【表５】
2016148042.tif 000006
【０２６６】
［実施例２］
【０２６７】
【表６】
2016148042.tif 000007
【０２６８】
【表７】
2016148042.tif 000008
【０２６９】
２つの架橋剤レベル（２％および３２％）での本発明による一連のサンプルは、上記の
表に提示した一連の様々なフリーラジカルモノマーを用いて調製した。
【０２７０】
調製した材料は、固体２％で０．７５％のトップノート香料を含有する非濃縮洗濯用液
体洗剤基剤に加えた。これらの材料を次に１、５および８日後に、どの位の香料が粒子内
に吸収されていたかを決定するために分析した。粒子自体からの反応がないことを保証す
るためにブランク測定を実施し、Ｔ＝０測定値は粒子の代わりに基剤へ水を加えることに
よって調製した。
【０２７１】
サンプルの架橋剤密度が高いほど、典型的には２０から３０％以上のフレグランスを吸
収した。最初にこの結果は、高度に架橋した粒子はフレグランスが浸透するのは困難であ
ると予想されるので、驚くべきことであると思われた。しかしこれらの材料からの漏出機
構は動的に制御されるのではなくむしろ熱力学的に制御されることを前提にすると、遊離
香料の濃度は、遊離香料から出発する系由来であり、同一の空粒子と一緒に分注されるの
で、カプセル封入香料からの濃度と同一でなければならない。
【０２７２】
【表８】
2016148042.tif 000009
【０２７３】
【表９】
2016148042.tif 000010
【０２７４】
実施例１では、これらの粒子は純粋に別個のコア材料を伴わないポリ−ウレタンステッ
プ成長ポリマーであり、形成された界面重合によって形成される。この実施例２では、連
鎖成長重合によって形成されたコアもまた存在する。実施例２の結果を実施例１と比較す
ると、はるかに低い濃度の遊離香料はコアを含む粒子により吸着されないまま残されたこ
とを見て取ることができる。
【０２７５】
漏出は、コアモノマーについての溶解度パラメーター値と比較することができる。溶解
度パラメーター差分値（ΔＳＰ）が低いほどフレグランスは該コアモノマーとより適合性
である。これはより低濃度の遊離香料をもたらし、そこでアッセイが実施されるときによ
り低い比色分析反応をもたらす。これはより低い吸収値に変換される。溶解度パラメータ
ーと遊離フレグランスとの間の相関を見いだすことができる。
【０２７６】
最低溶解度パラメーター値の材料は最低濃度の遊離香料を示し、逆に最高溶解度パラメ
ーター材料は最高濃度の遊離香料を示す。
【０２７７】
高濃度の架橋剤だけを見ると、コアの溶解度パラメーターが使用されたモノマーに伴っ
て変化すると理解することができる。以下の表は、コアモノマーの性質の変化が溶解度パ
ラメーターに及ぼす作用を示している。
【０２７８】
【表１０】
2016148042.tif 000011
【０２７９】
粒子内の香料の濃度は、１００％−遊離香料の濃度であると想定できる。そこで、アク
リレートコアモノマーはスチレンより良好に機能したことを見て取ることができる。
【０２８０】
［実施例３］
【０２８１】
【表１１】
2016148042.tif 000012
【０２８２】
【表１２】
2016148042.tif 000013
【０２８３】
実施例３は、ハイブリッド粒子内の連鎖成長（フリーラジカル）コアとステップ成長（
ポリ（ウレタン））シェルの比率をどのように変化させることができるかを示している。
これは、コア内に吸収できるフレグランスのレベルに影響を及ぼすであろう。この実施例
は、存在するブチルメタクリレート（ＢＭＡ）の濃度を変化させることが香料吸収に及ぼ
す作用を示している。
【０２８４】
【表１３】
2016148042.tif 000014
【０２８５】
【表１４】
2016148042.tif 000015
【０２８６】
上記の実施例と同様に、遊離香料の欠点は粒子内に吸着されている。シェル材料の濃度
が比例して減少するにつれて吸着される香料の量が増加することは明らかである。
【０２８７】
［実施例４］
【０２８８】
【表１５】
2016148042.tif 000016
【０２８９】
これらの結果は、コアへの架橋剤の添加が２モル％までのレベルでは香料吸収に影響を
及ぼさないことを示唆している。２から８モル％へ増加させると、遊離香料の濃度は２倍
になり、これは粒子が香料を吸着しにくくなることを示唆している。
【０２９０】
【表１６】
2016148042.tif 000017
【０２９１】
これらの結果は、遊離香料と粒子内の香料との平衡がどのように迅速に確立されるかに
ついても示している。加えられた香料の６０％超は、第１日後に粒子内に吸着されている
。
【０２９２】
［実施例５］
沈殿助剤の添加
メチルアクリレートをこの開始速度のためにグラフト化沈殿助剤のモノマーとして使用
したが、伝播および水溶度はこの目的のために最も適合している。ポリ（ウレタン）縮合
重合反応を使用してＰＥＴ−ＰＯＥＴポリマーをポリ（ウレタン）シェルにグラフト化さ
せた。これは、ポリマーがカプセル封入物に物理的に吸収されることを可能にするために
最初にＰＥＴ−ＰＯＥＴの溶液をカプセル封入スラリーへ加えることによって達成した。
次にＰＥＴ−ＰＯＥＴは、イソシアネートおよびジオールの添加によって永久的に付着さ
せた。
【０２９３】
【表１７】
2016148042.tif 000018
【０２９４】
これらの結果は明らかに、沈殿助剤を用いると、基質上への粒子の沈殿が有意に増加し
たことを示している。
【０２９５】
［実施例６］
【０２９６】
【表１８】
2016148042.tif 000019
【０２９７】
２つの架橋剤レベル（２％および３２％）での本発明による一連のサンプルは、上記の
表に提示した一連の様々なフリーラジカルモノマーを用いて調製した。
【０２９８】
調製した材料は、５％の固体の非濃縮型洗濯用液体洗剤基剤に加えると、液体基剤中の
香料濃度は０．５％となった。これらの材料を次に１、５および８日後に、どの位の香料
が粒子から基剤内に漏出していたかを決定するために分析した。
【０２９９】
【表１９】
2016148042.tif 000020
【０３００】
漏出は、コアモノマーについての溶解度パラメーター値と比較することができる。溶解
度パラメーター差分値（ΔＳＰ）が低いほどフレグランスは該コアモノマーとより適合性
である。これはより低濃度の遊離香料をもたらし、そこでアッセイが実施されるときによ
り低い比色分析反応をもたらす。これはより低い漏出値に変換される。溶解度パラメータ
ーと遊離フレグランスとの間の相関を見いだすことができる。
【０３０１】
最低溶解度パラメーター値の材料は最低濃度の遊離香料を示し、逆に最高溶解度パラメ
ーター材料は最高濃度の遊離香料を示す。
【０３０２】
【表２０】
2016148042.tif 000021
【外国語明細書】
2016148042000001.pdf